(57)【要約】      （修正有）【課題】  高速製缶性に優れた金属缶成形加工用ポリエステル被覆金属板及びこれを用いて成形された耐デント性に優れる缶体を提供する。【解決手段】  金属板の少なくとも缶の内側にポリエステルフィルム（Ｆ）が被覆された被覆金属板であって、該ポリエステルフィルム（Ｆ）はＡ層とＢ層とからなる二層フィルムで、金属板にはＢ層が相接しており、Ａ層は特定された特性を有するポリエステル樹脂に、滑剤、熱安定化剤、更に等価球換算径が２０００ｎｍ以下のゴム弾性樹脂（Ｒ）の微粒子と極性基を有するビニル重合体（Ｖ）を混合した樹脂組成物からなるフィルム層で、Ｂ層は特定された特性を有するポリエステル樹脂に、熱安定化剤及び等価球換算径として２０００ｎｍ以下のゴム弾性樹脂（Ｒ）の微粒子と極性基を有するビニル重合体（Ｖ）を含有する樹脂組成物からなるフィルム層、であるポリエステル被覆金属板及びこれを用いた缶体。【選択図】      なし【特許請求の範囲】
【請求項１】
金属板の少なくとも缶の内面側に相当する表面にポリエステルフィルム（Ｆ）が被覆されたポリエステルフィルム被覆金属板であって、該ポリエステルフィルム（Ｆ）は厚みが５〜２０μｍのポリエステルフィルム層（Ａ層）と厚みが５〜２５μｍのポリエステルフィルム層（Ｂ層）とからなる総厚みが１０〜４０μｍの二層構成のフィルムで、金属板にはポリエステルフィルム層（Ｂ層）が金属板に相接して被覆されており、ポリエステルフィルム層（Ａ層）は融点（Ａ−Ｔｍ）が２３５℃以上、極限粘度（Ａ−ＩＶ）が０．６０以上、結晶融解熱（Ａ−Ｈｍ）及び／または冷結晶化熱（Ａ−Ｈｃ）が２５〜５０Ｊ／ｇ、ガラス転移温度（Ａ−Ｔｇ）が６５℃以上、平均粒子径サイズが０．４〜２μｍの滑剤を０．５〜１．０質量％及び、熱安定化剤及び／または酸化防止剤を含むポリエステル樹脂（Ａ）を基本樹脂とし、更にポリエステル樹脂（Ａ）１００質量部に対し、等価球換算径が２０００ｎｍ以下のゴム弾性樹脂（Ｒ）の微粒子を０．１〜１０質量部と極性基を有するビニル重合体（Ｖ）を０．０１〜３質量部含有する混合ポリエステル樹脂からなるフィルム層で、ポリエステルフィルム層（Ｂ層）は融点（Ｂ−Ｔｍ）が２２０℃以上、極限粘度（Ｂ−ＩＶ）が０．５５以上、結晶融解熱（Ｂ−Ｈｍ）及び／または冷結晶化熱（Ｂ−Ｈｃ）が２０〜４５Ｊ／ｇ、ガラス転移温度（Ｂ−Ｔｇ）が４５℃以上、熱安定化剤及び／または酸化防止剤を含むポリエステル樹脂（Ｂ）を基本樹脂とし、更にポリエステル樹脂（Ｂ）１００質量部に対し等価球換算径として２０００ｎｍ以下のゴム弾性樹脂（Ｒ）の微粒子を５〜４０質量部と極性基を有するビニル重合体（Ｖ）を１〜１０質量部を含有する混合ポリエステル樹脂からなるフィルム層であることを特徴とするポリエステルフィルム被覆金属板。
【請求項２】
ゴム弾性樹脂（Ｒ）がポリエチレン及び／またはエチレン−ブテン共重合体であることを特徴とする請求項１記載のポリエステルフィルム被覆金属板。
【請求項３】
請求項１又は２に記載の前記ポリエステルフィルム被覆金属板から成形加工して得られる缶体であって、且つ、缶体の内面側に被覆されているポリエステルフィルム（Ｆ）の密度が１．３６０ｇ／ｃｍ3 以下であることを特徴とするポリエステルフィルム被覆金属缶。
【発明の詳細な説明】
【技術分野】
【０００１】
本発明は、ポリエステルフィルム被覆金属板及びポリエステルフィルム被覆金属板を成形して得られるポリエステルフィルム被覆金属缶に関するものである。更に詳細には、製缶性（例えば、絞り・しごき加工性）に優れたポリエステルフィルム被覆金属板に関するもので、特に高速製缶性に優れているため、生産性が高くしかも歩留まりが良好なポリエステルフィルム被覆金属板に関するものである。
また、得られる缶は内容物を充填・密封した後、例えば、缶体が落下等の打撃や衝撃を受けても、内面フィルムの破壊・損傷が起こり難い、と言った「耐デント性」に優れた特性を有しているため、内容物の保存性に優れている。
【背景技術】
【０００２】
従来、スチールやアルミニウムを素材とした金属缶・容器は、その形状からスリーピース缶とツーピース缶とに大別される。スリーピース缶は、地蓋、缶胴、天蓋から成るためスリーピース缶と呼ばれており、製胴方法が現在はシーム溶接や接着が主であることから、価格の安いスチールが使用されている。一方、ツーピース缶は、地蓋と缶胴とが一体となったもので、それに天蓋とから成るためツーピース缶、又は、缶胴部に接合部がないことからシームレス缶とも呼ばれ、絞り加工や絞り・しごき加工で製缶されスチールとアルミニウムが使用されている。
【０００３】
金属缶の場合、内面は内容物による腐食防止の点から塗装が、一方外面は内容物の提示や商標デザインの提示等の点から塗装・印刷が施されている。こうした塗装に使用されるエポキシ系、フェノール系と言った各種の熱硬化性塗料は樹脂を有機溶剤に溶解したものや分散させたものを塗布・乾燥して金属を被覆するもので、広く使用されている。しかしながら、こうした熱硬化性樹脂の被覆方法は乾燥時間が長くかかり生産性が低下したり、多量の有機溶剤による環境汚染など、種々の問題を発生させることが多い、と言った欠点があった。
こうした種々の問題を解消するため、近年、熱可塑性樹脂フィルムを積層した、ラミネート缶が開発され市場に出回っており、樹脂フィルムを金属板に被覆した技術は、例えば特開平２−７０４３０号公報（特許文献１）、特開平４−２２４９３６号公報（特許文献２）、特開平６−３２０６６９号公報（特許文献３）に開示されている。
【０００４】
しかし、こうした開示されている技術では、缶の内面側用フィルムとして適用した場合、式（１）で表される缶壁部の加工度（板厚減少率とも呼ばれる）が高い絞り・しごき加工に耐えるフィルムはなく、高加工度のしごき加工を行うとフィルムが成形に追随しないため、缶胴部のフィルムにマイクロクラックが入り易く、激しい場合はフィルム破断に繋がる場合がある。
更に言えば、例えば、６０缶／分以上の高速成形を行った場合、缶の内面側のフィルムが成形加工パンチに粘着して、パンチが抜け難い、と言った問題が起こり易く、高加工性に劣る、と言った欠点も有している。
加工度（％）＝（（元板厚−缶壁部板厚）／元板厚）×１００・・・（１）
【０００５】
また、缶体に内容物が充填・密封された後、缶体が落下等による打撃や衝撃を受けた場合、その部位では金属材料が変形するばかりでなく、同時にその打撃、衝撃と金属材料の変形により被覆されているフィルムや塗膜にクラックが入ったり、剥離する、と言った状況が起こる場合がある。こうした、フィルムや塗膜にクラックが入った部位や剥離した部位は缶体金属の腐食起点となり、内容物によっては金属腐食の形態が孔食となり缶体に孔が開くと言った穿孔缶となる場合がある。
【０００６】
従って、塗膜やフィルムは缶体が落下等により打撃や衝撃を受けても、クラックが入り難いことや剥離が起こらないことが重要で、こうした特性を塗膜やフィルム面からは「耐デント性」と呼ばれているが、耐デント性は、結晶性ポリエステルの場合、特に、レトルト殺菌処理と言った熱水処理やパストロ殺菌処理と言った温水処理によって著しく低下するため、充填する内容物に制約があった。
【０００７】
樹脂フィルムの耐デント性を向上させるための技術については、例えば特開平９−３２３３７９号公報（特許文献４）に開示されており、この技術は（Ａ）エチレンテレフタレートを主体とする結晶性ポリエステルと（Ｂ）ポリブチレンテレフタレート或いはポリブチレンテレフタレート単位を主体とする結晶性ポリエステルのブレンド物からなっており、ブレンド物中のエステル交換率を限定した技術であるが、基本的には結晶性の高いポリエステル樹脂を適用していること、またブレンド物中のエステル交換率の制御が難しいこと等から、必ずしも前述したレトルト殺菌処理といった熱水処理やパストロ殺菌処理と言った温水処理を経た後の耐デント性が十分に確保できるとは言えない技術である。
【０００８】
更に、特開平７−２２４１号公報（特許文献５）では、表層がエチレンテレフタレートを主体とするポリエステル、コポリエステルからなり金属と接する側の層には、ブチレンテレフタレートを主体とするポリエステル乃至コポリエステルとエチレンテレフタレートを主体とするポリエステル乃至コポリエステルを必須成分とした複層構造を有し、且つ缶の状態で缶底部及び缶上部の表層フィルムの複屈折率を０．０４乃至０．１８に限定した技術が提案されている。
しかし、この技術は、加工を受けない缶底部の表層フィルムも複屈折率を有していることから、フィルムは成形加工に供するラミネート材の段階で配向結晶化しており、耐デント性は良くても絞り・しごき加工、特に高速・高加工度の絞り・しごき加工には適さないものであった。
【０００９】
また、特開平６−２５５０２２号公報（特許文献６）では、ポリカーボネート樹脂とポリエステル樹脂をブレンドした樹脂層を金属板に被覆する方法によって低温化における衝撃加工性を付与する手段や、特開平６−２２６９１５号公報（特許文献７）では、ポリカーボネート樹脂層とポリエステル樹脂層からなる二層フィルムを金属板に被覆する方法によって衝撃加工性を付与する手段が開示されているが、これらの手段は、近年問題となった環境ホルモン問題から、なかなか実用化し難いの面がある。
【００１０】
更に、耐デント性が良好なポリエステル被覆積層体として、特開平１０−１１９１８３号公報（特許文献８）に開示されており、この技術は、（Ｉ）：ポリエチレンテレフタレート・セグメント、（ＩＩ）：ブチレングリコールと芳香族二塩基酸から誘導されたポリエステル・セグメント、（ＩＩＩ）：ブチレングリコールと脂肪族二塩基酸から誘導されたポリエステル・セグメントを（Ｉ）：（ＩＩ）：（ＩＩＩ）＝１０〜７０：１２〜８１：３〜５４の質量％で含有し、更にヒンダードフェノール系酸化防止剤を０．０１〜１．５質量％含有するポリエステルよりなる積層体である。
【００１１】
しかしながら、該積層体を、例えば８０缶／分の速い速度で絞り・しごき加工して金属缶を得ようとした場合、加工パンチまたはダイスとの離型性が悪く、フィルムの破れやカジリの発生が起こり易く、ポリエステル被覆積層体として満足できるものではなかった。  従って、現状では、高速・高加工の絞り・しごき加工が可能で、かつ得られる缶体が耐デント性に優れたものはなかなかなく、こうした缶体の出現が望まれているのが現実である。
【００１２】
【特許文献１】特開平２−７０４３０号公報
【特許文献２】特開平４−２２４９３６号公報
【特許文献３】特開平６−３２０６６９号公報
【特許文献４】特開平９−３２３３７９号公報
【特許文献５】特開平７−２２４１号公報
【特許文献６】特開平６−２５５０２２号公報
【特許文献７】特開平６−２２６９１５号公報
【特許文献８】特開平１０−１１９１８３号公報
【発明の開示】
【発明が解決しようとする課題】
【００１３】
本発明のポリエステルフィルム被覆金属板は、特に、絞り・しごき加工等による製缶における、高速（例えば、６０缶／分以上）・高加工度（例えば、前述した缶胴部の板厚減少率で２５％以上、缶胴部の局部的最大板厚減少率としては５０％以上）での製缶性に優れたポリエステルフィルム被覆金属板を提供するものである。また、本発明の缶体は耐食性に優れ、例えば、内容物の充填・密封後の缶体が落下等による打撃や衝撃を受けても缶の内面フィルムにはクラックや剥離と言った損傷が起こり難い、と言った良好な耐デントを有していることから、内容物の保存性に優れた缶体を提供するものである。
【００１４】
特に、上記の良好な耐デント性と言った特性は、内容物によっては充填・密封した後に施されるレトルト殺菌処理と言った熱水処理やパストロ殺菌処理と言った温水処理を経た後でも良好であることから、多様な内容物に対応できる優れたポリエステル樹脂フィルム被覆金属缶を提供するものである。
【課題を解決するための手段】
【００１５】
上記目的を達成するために、本発明のポリエステルフィルム被覆金属板は、少なくとも缶の内面側に相当する表面にポリエステルフィルム（Ｆ）が被覆されたポリエステルフィルム被覆金属板であって、該ポリエステルフィルム（Ｆ）は厚みが５〜２０μｍのポリエステルフィルム層（Ａ層）と厚みが５〜２５μｍのポリエステルフィルム層（Ｂ層）とからなる総厚みが１０〜４０μｍの二層構成のフィルムで、金属板にはポリエステルフィルム層（Ｂ層）が金属板に相接して被覆されており、ポリエステルフィルム層（Ａ層）は融点（Ａ−Ｔｍ）が２３５℃以上、極限粘度（Ａ−ＩＶ）が０．６０以上、結晶融解熱（Ａ−Ｈｍ）及び／または冷結晶化熱（Ａ−Ｈｃ）が２５〜５０Ｊ／ｇ、ガラス転移温度（Ａ−Ｔｇ）が６５℃以上、平均粒子径サイズが０．４〜２μｍの滑剤を０．５〜１．０質量％及び、熱安定化剤及び／または酸化防止剤を含むポリエステル樹脂（Ａ）を基本樹脂とし、更にポリエステル樹脂（Ａ）１００質量部に対し、等価球換算径が２０００ｎｍ以下のゴム弾性樹脂（Ｒ）の微粒子を０．１〜１０質量部と極性基を有するビニル重合体（Ｖ）を０．０１〜３質量部含有する混合ポリエステル樹脂からなるフィルム層で、ポリエステルフィルム層（Ｂ層）は融点（Ｂ−Ｔｍ）が２２０℃以上、極限粘度（Ｂ−ＩＶ）が０．５５以上、結晶融解熱（Ｂ−Ｈｍ）及び／または冷結晶化熱（Ｂ−Ｈｃ）が２０〜４５Ｊ／ｇ、ガラス転移温度（Ｂ−Ｔｇ）が４５℃以上、熱安定化剤及び／または酸化防止剤を含むポリエステル樹脂（Ｂ）を基本樹脂とし、更にポリエステル樹脂（Ｂ）１００質量部に対し等価球換算径として２０００ｎｍ以下のゴム弾性樹脂（Ｒ）の微粒子を５〜４０質量部と極性基を有するビニル重合体（Ｖ）を１〜１０質量部を含有する混合ポリエステル樹脂からなるフィルム層、であることを特徴とするポリエステルフィルム被覆金属板としている。
【００１６】
更に詳細には、前記のゴム弾性性樹脂（Ｒ）がポリエチレン及び／またはエチレン−ブテン共重合体である、としている。
又、上記目的を達成するために、本発明の金属缶は、上記のポリエステルフィルム被覆金属板から成形加工、特に絞り・しごき加工を行って得られる金属缶であって、缶体の内面側に被覆されているポリエステルフィルム（Ｆ）の密度が１．３６０ｇ／ｃｍ3 以下であるポリエステルフィルム被覆金属缶としている。
【発明の効果】
【００１７】
以上、説明したように、本発明のポリエステルフィルム被覆金属板は、少なくとも缶の内面側に相当する金属板表面にポリエステルフィルム（Ｆ）が被覆されており、該ポリエステルフィルム（Ｆ）は厚みが５〜２０μｍのポリエステルフィルム層（Ａ層）と厚みが５〜２５μｍのポリエステルフィルム層（Ｂ層）とからなる総厚みが１０〜４０μｍの二層構成のフィルムで、金属板にはポリエステルフィルム層（Ｂ層）が金属板に相接して被覆されており、ポリエステルフィルム層（Ａ層）は融点（Ａ−Ｔｍ）が２３５℃以上、極限粘度（Ａ−ＩＶ）が０．６０以上、結晶融解熱（Ａ−Ｈｍ）及び／または冷結晶化熱（Ａ−Ｈｃ）が２５〜５０Ｊ／ｇ、ガラス転移温度（Ａ−Ｔｇ）が６５℃以上、平均粒子径サイズが０．４〜２μｍの滑剤を０．５〜１．０質量％及び、熱安定化剤及び／または酸化防止剤を含むポリエステル樹脂（Ａ）を基本樹脂とし、更にポリエステル樹脂（Ａ）１００質量部に対し、等価球換算径が２０００ｎｍ以下のゴム弾性樹脂（Ｒ）の微粒子を０．１〜１０質量部と極性基を有するビニル重合体（Ｖ）を０．０１〜３質量部含有する混合ポリエステル樹脂からなるフィルム層で、ポリエステルフィルム層（Ｂ層）は融点（Ｂ−Ｔｍ）が２２０℃以上、極限粘度（Ｂ−ＩＶ）が０．５５以上、結晶融解熱（Ｂ−Ｈｍ）及び／または冷結晶化熱（Ｂ−Ｈｃ）が２０〜４５Ｊ／ｇ、ガラス転移温度（Ｂ−Ｔｇ）が４５℃以上、熱安定化剤及び／または酸化防止剤を含むポリエステル樹脂（Ｂ）を基本樹脂とし、更にポリエステル樹脂（Ｂ）１００質量部に対し、等価球換算径として２０００ｎｍ以下のゴム弾性樹脂（Ｒ）の微粒子を５〜４０質量部と極性基を有するビニル重合体（Ｖ）を１〜１０質量部を含有する混合ポリエステル樹脂からなるフィルム層、であることを特徴とするポリエステルフィルム被覆金属板としたことにより、製缶性（例えば、絞り・しごき加工性）、特に高速・高加工度における製缶性に優れている、と言った利点を有している。
【００１８】
又、本発明を実施することで得られる缶は、例えば高速・高加工度の絞り・しごき加工を行っても、成形時に発生する内面フィルムの成形傷が入り難いため、缶体として健全性が確保出来る、と言った利点を有している。
又本発明のポリエステルフィルム被覆金属缶は、上記ポリエステルフィルム被覆金属板から成形して得られる金属缶であって、缶の内面側に被覆されている該ポリエステルフィルム（Ｆ）の密度を１．３６０ｇ／ｃｍ3 以下であるポリエステルフィルム被覆金属缶としたことにより、内容物を充填・密封した缶体が落下された場合に起こるフィルムのマイクロクラックが、特にレトルト殺菌処理と言った熱水処理やパストロ殺菌処理と言った温水処理を経た後でも発生しが難い、と言った優れた耐デント性を有する、と言った利点を有している。
【発明を実施するための最良の形態】
【００１９】
本発明における第一の発明である、ポリエステルフィルム被覆金属板について述べる。  まず，本発明で適用されるポリエステルフィルム（Ｆ）について述べる。本発明では、少なくとも缶の内面側に相当する金属板表面に被覆されているポリエステルフィルム（Ｆ）は、ポリエステルフィルム層（Ａ層）とポリエステルフィルム層（Ｂ層）とからなる二層構成のフィルムで、共に結晶性のポリエステル樹脂を基本樹脂とし、ポリエステルフィルム層（Ｂ層）が金属板と相接して被覆されている。
【００２０】
本発明では、ポリエステルフィルム層（Ａ層）は、ポリエステル樹脂（Ａ）１００質量部に対し、等価球換算径が２０００ｎｍ以下のゴム弾性樹脂（Ｒ）の微粒子を０．１〜１０質量部と極性基を有するビニル重合体（Ｖ）をポリエステル樹脂（Ａ）１００質量部に対して０．０１〜３質量部を含有し、ポリエステルフィルム層（Ｂ層）はポリエステル樹脂（Ｂ）１００質量部に対し、等価球換算径として２０００ｎｍ以下のゴム弾性樹脂（Ｒ）の微粒子を５〜４０質量部と極性基を有するビニル重合体（Ｖ）をポリエステル樹脂（Ｂ）１００質量部に対して１〜１０質量部含有する。
【００２１】
ポリエステルフィルム層（Ａ層）及びポリエステルフィルム層（Ｂ層）の各フィルム層は、成形性や耐デント性に対しお互いに作用をしあうが、基本的には本発明の目的達成に対し役割分担を有しており、ポリエステルフィルム層（Ａ層）は主に高速・高加工度での製缶性の確保を担い、ゴム弾性樹脂（Ｒ）を含有するポリエステルフィルム層（Ｂ層）は、主に耐デント性の確保を担っている。フィルムの耐デント性を大幅に向上させるためには、打撃や衝撃のエネルギーを吸収できることが必須要件で、ゴム弾性樹脂（Ｒ）を基本樹脂であるポリエステル樹脂に含有させ、打撃や衝撃のエネルギーを吸収する作用を付与させたものである。こうしたゴム弾性を有する樹脂の内、特にガラス転移温度（Ｔｇ）が１０℃以下の樹脂が最適である。
【００２２】
この理由は、例えば、炭酸飲料やビール等では、当然低温で保存されるため、そうした低温下でも打撃や衝撃のエネルギーを吸収する作用を有する必要があるからである。
かかる意味において、ガラス転移温度（Ｔｇ）が１０℃以下の樹脂が、更に好適にはガラス転移温度（Ｔｇ）が４℃以下の樹脂が耐デント性を確保するためには良い。
ゴム弾性樹脂（Ｒ）として好適な樹脂は、ポリエチレン及びエチレン−ブテン共重合体で、これらの樹脂の１種或いは２種を適用することが挙げられる。
【００２３】
ポリエチレンを適用する場合は、密度が０．９０〜０．９６ｇ／ｃｍ3 の範囲にあるポリエチレン樹脂の微粒子が、特に最適である。
この理由は、密度が０．９０ｇ／ｃｍ3 未満の場合は、ポリエステル樹脂に含有させる量にもよるが、フィルム層全体が軟質化するため、カップ成形時のラミネート金属板の剪断で切れが悪くなり、フィルムへアーと呼ばれる剪断端部にフィルム残りが起こる場合がある。このフィルム残りがカップ成形時に離脱して、カップや金型に付着したりすると、缶体の品質不良や成形不良の原因となり、重大な問題を引き起こす危険があるため、好ましくない。
【００２４】
また、密度が０．９６ｇ／ｃｍ3 を超えると硬質化してくるため、前述したフィルムへアー問題はないが、衝撃エネルギーを吸収する能力が以下し、本発明の目的である耐デント性向上効果が小さくなり、好ましくない。
ポリエチレンやエチレン−ブテン共重合体等のゴム弾性樹脂は、ポリエステル樹脂に対しては非相溶性樹脂であるため、ポリエステル樹脂中に分散系として存在している。
【００２５】
更に、本発明では、ポリエステル樹脂中に分散系として存在するポリエチレンやエチレン−ブテン共重合体等の樹脂は、基本形状としては球状で、等価球換算径として２０００ｎｍ以下の微粒子である。本発明においてポリエステル樹脂中に分散系として存在するポリエチレンやエチレン−ブテン共重合体等の樹脂の大きさは、衝撃エネルギーを吸収する能力を確保する上で、含有量との関係を含め重要となる。
理想的な姿としては、分散させる樹脂の等価球換算径が小さい極微細な充填状態が可能となるため、少ない含有量で衝撃エネルギーを吸収する能力を発揮させることが可能となる。
【００２６】
逆に、分散させるゴム弾性樹脂の径が大きいと、疎な充填状態となるため衝撃エネルギー吸収能が低下し、含有量を多くしないと衝撃エネルギーを吸収する能力が確保出来なくなる。その結果前述した耐熱性が低下し、高速・高加工の絞り・しごき加工でパンチの離型性（パンチが缶体からの抜け易さを示す特性でストリップアウト性とも呼ばれている）が劣ってくるため、缶胴上部に挫屈が起こったり、激しい場合は缶体がパンチから抜けない、と言ったことが起こり正常な缶体が得られない、と言った現象が現れ易くなる。
【００２７】
従って、ポリエステル樹脂中に存在するポリエチレンやエチレン−ブテン共重合体等の樹脂は、等価球換算径として小さいほど好ましいが、安定して製造可能な観点からと、前述した含有量の観点からは２００ｎｍまでが現実的なサイズ径であるため、下限値は２００ｎｍとする。一方、上限値である２０００ｎｍを超えると、前述したように耐デント性確保の点から含有量を多くする必要があり、好ましくない。更に安定的に製造できる点と耐デント性の確保の両面からは、等価球換算径の下限値は２５０ｎｍ以上であり、また、耐デントと高速・高加工の絞り・しごき加工性の両方を確保できる面からは、上限値は少なくとも１８００ｎｍ以下、より良い等価球換算径として１５００ｎｍ以下が好ましい。
【００２８】
前述したように、ポリエチレンやエチレン−ブテン共重合体等の樹脂は、ポリエステル樹脂に対しては非相溶性の樹脂であるため、本発明のようにいかに等価球換算径の小さい微粒子として分散させたとしても、ポリエステル樹脂とポリエチレンやエチレン−ブテン共重合体等の樹脂との境界はお互いの化学結合はないため、接しているだけである。
【００２９】
従って、加工度の大きい加工を行うと、樹脂同士の境界で界面剥離となり、フィルム内で内部欠陥を作る原因となる。
こうした内部欠陥がある部位では水、イオン、ガスと言った物質の透過がし易くなり、バリアー効果は低下する。従って、内容物が充填された缶体としては、金属腐食が起こり易くなるため、缶寿命の低下に繋がり好ましくない。
又、ポリエチレンやエチレン−ブテン共重合体等の樹脂は、金属との自己接着能を有していない樹脂であるから、金属板との密着性低下の原因となる。
【００３０】
本発明では、上記の問題を回避すること、更には、ポリエチレンやエチレン−ブテン共重合体等の樹脂の等価球換算径サイズを一定の範囲内に安定的に確保することを目的として、極性基を有するビニル重合体（Ｖ）を同時に含有させる。
極性基を有するビニル重合体（Ｖ）は、ポリエステル樹脂とポリエチレやエチレン−ブテン共重合体等の樹脂との相溶化剤として作用するもので、界面張力の差を利用してポリエチレンやエチレン−ブテン共重合体樹脂にカプセル構造を形成させる。
従って、ポリエチレンやエチレン−ブテン共重合体等の樹脂がコア部、ビニル重合体（（Ｖ）がシェル部として形成されるため、ポリエステル樹脂内で前述した分散構造を容易にとることが可能となる。
【００３１】
更に、シェル部となるビニル重合体（Ｖ）は極性基を有しているため、ポリエステル樹脂の末端の水酸残基やカルボキシル残基と化学結合して一体化するため樹脂間の界面密着性が向上し、高加工度の加工を行なってもフィルム内の内部欠陥を作り難い。更に、金属板との密着性も向上させる、と言った効果も併せ持つ。
極性基を有するビニル重合体（Ｖ）としては、メチルアクリレート、エチルアクリレート、ブチルアクリレート、２−エチルヘキシアクリレート、メチルメタクリレート、ブチルメタクリレート、グリシジルメタクリレート、エチレン・メチレンアクリレート−グリシジルメタクリレート共重合物等のアクリル系樹脂が適用でき、これらのアクリル系樹脂の１種もしくは２種以上でも適用可能である。
【００３２】
含有量について言えば、本発明では、ポリエステルフィルム層（Ａ層）は、混合ポリエステル樹脂（Ａ）１００質量部に対し、等価球換算径が２０００ｎｍ以下のゴム弾性樹脂（Ｒ）の微粒子を０．１〜１０質量部と極性基を有するビニル重合体（Ｖ）をポリエステル樹脂（Ａ）１００質量部に対して０．０１〜３質量部を含有させる。前述したように、ポリエステルフィルム層（Ａ層）は、主に高速・高加工度の絞り・しごき加工に対応する製缶性を担っているが、耐デント性に対しても影響を及ぼしている。
【００３３】
従って、ポリエステルフィルム層（Ａ層）にもゴム弾性樹脂（Ｒ）を含有させることにより、ポリエステルフィルム（Ｆ）の耐デント性は向上し、腐食性の強い、例えば、コーラ、スポーツ飲料等の内容物にも、より安心しての使用が可能となる。
しかし、前述したように、ゴム弾性樹脂（Ｒ）を含有させることにより、絞り・しごき加工でパンチの離型性が劣ってくる、と言った現象があり、特に、成形加工が高速化・高加工度化になるほど、パンチの離型性の低下が顕著に現れてくる。
【００３４】
しかし、後述するポリエステルフィルム層（Ａ層）に適用するポリエステル樹脂（Ａ）の特性とポリエステルフィルム層（Ａ層）に含有させる滑剤の両方の効果で、ポリエステルフィルム層（Ａ層）にゴム弾性樹脂（Ｒ）を含有させても良好なパンチの離型性が確保される。ただし、ポリエステルフィルム層（Ａ層）の耐デント性向上は、ポリエステルフィルム（Ｆ）全体の耐デント性向上の補完的意味であって、ポリエステルフィルム（Ｆ）の耐デント性はポリエステルフィルム層（Ｂ層）が担っていることには変わりない。
【００３５】
そこで、本発明ではポリエステルフィルム層（Ａ層）には、ゴム弾性樹脂（Ｒ）の含有量は０．１〜１０質量部の範囲とする。
上限値である１０質量部を超えると、前述したポリエステルフィルム層（Ｂ層）に含有しているゴム弾性樹脂（Ｒ）の含有量との関係もあるが、耐デント性は良好となる。しかし、フィルム自身が軟化してくるためパンチに粘着したり、食い込み易くなったりして、パンチの離型性の低下が起こり、例えば、４０缶／分程度の加工速度で板厚減少率で２５％、局部的には５０％程度の絞り・しごき加工条件でも、パンチの離型性が劣り缶体の開口部に挫屈が起こり正規な缶高さの缶体が得られない場合があり、好ましくない。
【００３６】
一方、０．１質量部未満では、分散して存在しているゴム弾性樹脂（Ｒ）の等価球換算径影響も若干あるが、ポリエステルフィルム層（Ａ層）の衝撃エネルギーの吸収する能力はほとんど見られず、ポリエステルフィルム層（Ａ層）にマイクロクラックが発生し、高腐食性の内容物を充填した場合、耐食性が確保できない場合があるなど、耐デント性の向上効果は見られない。
【００３７】
ポリエステルフィルム層（Ａ層）に含有させるゴム弾性樹脂（Ｒ）の量としては０．１〜１０質量部であるが、特に、６０缶／分以上の加工速度で板厚減少率が５０％以上の高速・高加工度の絞り・しごき加工を行い、しかも高腐食性の内容物を充填する場合は、１〜７質量部の範囲が、特に好ましい。極性基を有するビニル重合体（Ｖ）の含有量は、ポリエステル樹脂（Ａ）１００質量部に対して０．０１〜３質量部である。
【００３８】
極性基を有するビニル重合体（Ｖ）は、ポリエチレンやエチレン−ブテン共重合体等の樹脂の分散性確保と変性として作用させるものであるから、極性基を有するビニル重合体（Ｖ）の含有量は、ポリエチレンやエチレン−ブテン共重合体樹脂の含有量に対応して適宜選定する必要があることは言うまでもないがビニル重合体（Ｖ）とポリエチレンやエチレンン−ブテン共重合体樹脂の質量部比で０．１〜０．３程度が好ましい範囲である。
【００３９】
従って、３質量部を超えても、シェル部の形成に対し過剰となり効果が飽和してくるため、経済的でない。ポリエステルフィルム層（Ｂ層）は混合ポリエステル樹脂（Ｂ）１００質量部に対し、等価球換算径として２０００ｎｍ以下のゴム弾性樹脂（Ｒ）の微粒子を５〜４０質量部と極性基を有するビニル重合体（Ｖ）をポリエステル樹脂（Ｂ）１００質量部に対して１〜１０質量部含有する。
【００４０】
前述したように、ポリエステルフィルム層（Ｂ層）は主に耐デント性の向上を担っている。含有量が５質量部未満では、ポリエステルフィルム層（Ａ層）に含有しているゴム弾性樹脂（Ｒ）が少ない場合は、衝撃エネルギーを吸収する能力が十分でなく、ポリエステルフィルム（Ｆ）として耐デント性が確保出来ない場合があり、好ましくない。
一方、含有量が４０質量部を超えると、ポリエステルフィルム（Ｆ）としての耐デント性は十分確保出来るが、例えば、ポリエステルフィルム層（Ａ層）にゴム弾性樹脂（Ｒ）が含有されていない場合でも、ポリエステルフィルム層（Ｂ層）に含有されているポリエチレンやエチレン−ブテン共重合体の特性が発現してくるため、耐熱性が低下し、高速・高加工の絞り・しごき加工でパンチの離型性が劣り正常な缶体が得られない、と言った現象が現れるため、好ましくない。  
【００４１】
極性基を有するビニル重合体（Ｖ）の含有量は、ポリエステル樹脂（Ｂ）１００質量部に対して１〜１０質量部の範囲である。ポリエステルフィルム層（Ｂ層）は、金属板と接するフィルムであるため、金属板との密着性も併せて確保する必要がある。１質量部未満では、ポリエチレンやエチレン−ブテン共重合体等の樹脂にシェル部を形成させるには不十分な量で、前述したように加工度の大きい加工を行うとフィルム内の内部欠陥を作る危険性や金属板との密着性が不十分な危険性が高くなるため、好ましくない。
【００４２】
一方、１０質量部を超えても、シェル部を形成に対し過剰となり効果が飽和してくるため、経済的でない。又、前述したように、極性基を有するビニル重合体（Ｖ）は、ポリエチレンやエチレン−ブテン共重合体等のゴム弾性樹脂のポリエステル樹脂への分散性確保と反応性確保を併せ持つものであるから、極性基を有するビニル重合体（Ｖ）の含有量は、ポリエチレンやエチレン−ブテン共重合体樹脂の含有量に対応して適宜選定する必要があることは言うまでもないが、ビニル重合体（Ｖ）とポリエチレンやエチレン−ブテン共重合体樹脂の質量部比で０．１〜０．３程度が好ましい範囲である。
【００４３】
次に、本発明に適用されるポリエステル樹脂（Ａ）及びポリエステル樹脂（Ｂ）について述べる。
ポリエステルフィルム層（Ａ層）として適用されるポリエステル樹脂（Ａ）は、融点（Ａ−Ｔｍ）が２３５℃以上、極限粘度（Ａ−ＩＶ）が０．６０以上、結晶融解熱（Ａ−Ｈｍ）及び／または冷結晶化熱（Ａ−Ｈｃ）が２５〜５０Ｊ／ｇ、ガラス転移温度（Ａ−Ｔｇ）が６５℃以上のポリエステル樹脂に、滑剤、熱安定化剤及び／または酸化防止剤を含むポリエステル樹脂（Ａ）からなる。
【００４４】
前述したように、ポリエステルフィルム層（Ａ層）は主に高速・高加工度製缶性を担うものである。従って、ポリエステルフィルム層（Ａ層）は、パンチと直接接するフィルムであることから、耐熱性は最も重要な要件であり、融点（Ａ−Ｔｍ）は２３５℃以上とする。融点（Ａ−Ｔｍ）が２３５℃以上であれば、ポリエステルフィルム層（Ａ層）のゴム弾性樹脂が１０質量部含有されていても高速・高加工度のしごき加工で、パンチの離型性が劣り缶体の上部で挫屈する、と言った現象やパンチが成形された缶体から抜けない、といった現象は回避され良好な製缶性が確保される。
【００４５】
ポリエステル樹脂（Ａ）の融点（Ａ−Ｔｍ）の上限値は特に限定するものではないが、パンチの離型性の観点からは２６０℃を超えても更なる効果は見られず、又、ポリエステル樹脂は一般的に融点が高い樹脂は強結晶性の樹脂となる傾向にあることから、２６０℃以下が好ましい。本発明では、ポリエステルフィルム層（Ａ層）に適用されるポリエステル樹脂の極限粘度（Ａ−ＩＶ）は０．６０以上である。ポリエステルフィルム層（Ａ層）は、前述したようにパンチと直接接するフィルムであるから、しごき加工の際にかかる面圧に耐える必要がある。
【００４６】
又、極限粘度（ＩＶ）が高いポリエステル樹脂は機械的強度も高いこと、更には、熱による結晶化が起こり難い、といった特性を有していることから、しごき加工の際の発熱で結晶化による伸び特性の低下が緩和される方向にある。そこで、本発明では上記の理由からポリエステルフィルム層（Ａ層）に適用するポリエステル樹脂の極限粘度（Ａ−ＩＶ）は０．６０以上とする。ポリエステル樹脂の極限粘度（Ａ−ＩＶ）が０．６０ｄｌ／ｇ未満では、打撃・衝撃の大きさにもよるが耐デント性が若干劣り、ポリエステルフィルム層（Ａ層）に微細なクラックが入る場合があり、好ましくない。
【００４７】
前述したように、フィルムの機械的強度は極限粘度（ＩＶ）が高い程高く、衝撃破壊強度も同様な傾向にあることから、コーラ、スポーツ飲料のような高腐食性の内容物に対しては、極限粘度（ＩＶ）は高めのポリエステル樹脂を適用するのが好ましく、かかる意味からは、ポリエステル樹脂フィルム層（Ａ）に使用するポリエステル樹脂の極限粘度（Ａ−ＩＶ）も高い方がより安全である。  しかし、極限粘度（ＩＶ）の高いポリエステル樹脂から製膜することは、溶融粘度が高くなるためＴダイで層状に押し出すための押し出し機のパワーがより大きいものが必要とすることから生産コストが上がる、と言ったことや、更には押し出し機内で発生する摩擦熱によって、溶融温度が上昇するため樹脂の熱分解が起こり易くなるため、分子量低下に繋がり易い、と言った状況が起こり、結局は思ったほど高い極限粘度（ＩＶ）のポリエステル樹脂フィルムが得られない、と言った場合がある。
【００４８】
本発明では、極限粘度（Ａ−ＩＶ）の上限値は特に限定するものではないが、前述した生産性との兼ね合いからは、２．００ｄｌ／ｇ以下が好ましい。従って、好ましい極限粘度の範囲は０．６５〜２．００ｄｌ／ｇ、更に好ましくは０．７０〜２．００ｄｌ／ｇが良い。本発明では、ポリエステルフィルム層（Ａ層）に適用されるポリエステル樹脂の結晶融解熱（Ａ−Ｈｍ）及び冷結晶化熱（Ａ−Ｈｃ）は、一方、若しくは、両方の特性値として２５〜５０Ｊ／ｇの範囲とする。
【００４９】
結晶融解熱（Ｈｍ）及び冷結晶化熱（Ｈｃ）は、共に樹脂の結晶性を熱量で示したもので、冷結晶化熱（Ｈｃ）は単位質量当たりの樹脂が熱で結晶化する量を熱量で示したもので結晶融解熱（Ｈｍ）は単位質量当たりの樹脂が熱で結晶化したものが融解する量を熱量で示したものである。従って、冷結晶化熱（Ｈｃ）が大きいことは結晶化する量が多いことを示し、結晶融解熱（Ｈｍ）が大きいことは結晶化した量が多いことを示している。
【００５０】
前述したように、高速・高加工度のしごき加工では、ポリエステル樹脂は結晶化と延伸化が起こり、場合によってはフィルムが缶高さ方向に対し円周状にクラックが発生する、と言った現象が起こり易くなるため、結晶融解熱（Ｈｍ）及び冷結晶化熱（Ｈｃ）の大きな樹脂を適用することは好ましくない。しかし、本発明では、ポリエステルフィルム層（Ｂ層）の存在により、上記のよな円周状のクラックの発生は回避されることから、ポリエステルフィルム層（Ａ層）は主にパンチの離型性に対する特性を保持させたものである。とは言え、ポリエステルフィルム層（Ａ層）にクラックが激しく発生した場合、そのクラックがポリエステル樹脂フィルム層（Ｂ）に伝播しポリエステルフィルム層（Ｂ層）にまでクラックを発生させる、と言ったことは当然好ましくない。
【００５１】
そこで、本発明では、ポリエステルフィルム層（Ａ）に適用されるポリエステル樹脂の結晶融解熱（Ａ−Ｈｍ）及び冷結晶化熱（Ａ−Ｈｃ）は、一方若しくは両方の特性値として２５〜５０Ｊ／ｇの範囲とする。２５Ｊ／ｇ未満の場合、パンチの離型性が劣るため、前述した缶体の上部で挫屈する、と言った現象や、激しい場合は全くパンチが抜けない、と言った現象が起こる場合があり好ましくない。
【００５２】
特に、しごき加工が６０缶／分以上の高速の場合や加工度が５０％以上の高加工度の場合、こうした現象が顕著に現れてくる危険性が高い。従って、２５Ｊ／ｇ未満でも、しごき加工が低速で且つ低加工度の場合は問題なく成形ができる場合がある、ことは言うまでもない。一方、５０Ｊ／ｇを超えると、パンチの離型性は良好であるが、フィルムに微細なクラックが発生し易く、ポリエステルフィルム層（Ｂ層）のフィルムの健全性にまで影響を及ぼす場合があり、好ましくない。
【００５３】
ガラス転移温度（Ａ−Ｔｇ）は６５℃以上である。ガラス転移温度（Ｔｇ）もパンチの離型性にかかわってくる要件である。ガラス転移温度（Ａ−Ｔｇ）が６５℃未満では、しごき加工時に起こる発熱でフィルムが軟化し、パンチに粘着したり、また、局部的に高い面圧が掛かることからパンチがフィルムに食い込んだりする場合があり、その結果パンチの離型性が劣り、前述した缶体の上部で挫屈する、と言った現象やパンチが成形された缶体から抜けない、と言った現象が起こる場合があり、好ましくない。
【００５４】
ガラス転移温度（Ａ−Ｔｇ）の上限値は特に限定するものではないが、一般的には前述した低温下における衝撃エネルギーを吸収する能力はガラス転移温度が低い方が高いため、本発明のようにポリエステルフィルム層（Ａ層）及びポリエステルフィルム層（Ｂ層）にゴム弾性性樹脂を含有させていても、耐デント性の点からは１１０℃以下が好ましい。  本発明では、ポリエステルフィルム層（Ａ層）には、平均粒子径サイズが０．４〜２μｍの滑剤を０．５〜１．０質量％含有させる。滑剤はパンチの離型性向上の補助剤として重要な役割を担うが、小さすぎても好ましくない。
即ち、絞り・しごき加工において、特にしごき加工では、パンチ表面とダイスの作用点で、極めて高い面圧が掛かる。こうした面圧は、内面側フィルム側ではポリエステルフィルム層（Ａ層）が直接支える役割を担うことになる。
【００５５】
滑剤のサイズが０．４μｍ未満の場合、この面圧を支えることが出来ず、直接ポリエステルフィルム層（Ａ層）に掛かることになり、パンチに食い込む割合が増加し、パンチの離型性低下の原因となるため好ましくない。  
一方、滑剤のサイズが２μｍを超えると、この面圧を支えることに対しては十分な効果を発揮するが、パンチが抜ける時に滑剤によってフィルム面を傷つける、と言った現象が起こる場合があり、内面フィルムの健全性を損ねることとなり、好ましくない。
【００５６】
含有量についても同様で、０．５質量％未満では面圧を支えるだけの量が足りなく、パンチの離型性低下の原因となるため好ましくない。又、１．０質量％を超えると量が多いためパンチが抜ける時に内面フィルムを傷つける機会が高まり、かえって健全性は確保出来なくなるため、好ましくない。ポリエステルフィルム層（Ａ層）に含有させる滑剤は、粒子径サイズとして０．５〜１．５μｍの微粒子を０．５〜１．０質量％の範囲で含有させることが最適である。
【００５７】
滑剤として、例えば酸化珪素、酸化アルミ等が代表例としてあるが、滑剤としての硬さ、粒子サイズの均一性から酸化珪素が最適であるが、これらの併用も可能である。
ポリエステルフィルム層（Ｂ層）として適用されるポリエステル樹脂（Ｂ）は、融点（Ｂ−Ｔｍ）が２３５℃以上、極限粘度（Ｂ−ＩＶ）が０．６０以上、結晶融解熱（Ｂ−Ｈｍ）及び／または冷結晶化熱（Ｂ−Ｈｃ）が２５〜５０Ｊ／ｇ、ガラス転移温度（Ｂ−Ｔｇ）が４５℃以上のポリエステル樹脂に、滑剤、熱安定化剤及び／または酸化防止剤を含むものである。ポリエステルフィルム層（Ｂ層）に適用するポリエステル樹脂の融点（Ｂ−Ｔｍ）は２２０℃以上である。
【００５８】
前述したように、本発明のポリエステルフィルム被覆金属板では、高速・高加工度の製缶性確保を担っているのは主にポリエステルフィルム層（Ａ層）であるがポリエステルフィルム層（Ｂ層）は全く関与しない訳ではなく、ポリエステルフィルム層（Ｂ層）に使用するポリエステル樹脂の融点（Ｂ−Ｔｍ）が２２０℃未満の場合、高速・高加工度の成形加工の場合、絞り加工のみの場合は成形性に問題はないが、特にしごき加工でパンチの離型性が劣り、パンチが成形された缶体から抜け難くなるため、缶体の上部で挫屈する、と言った現象や、激しい場合は全くパンチが抜けない、と言った現象が起こる場合がある。
【００５９】
こうした現象は、主に加工熱とその熱の金型への蓄熱が影響していることから、金型への蓄熱を抑え、フィルムへの影響を小さくする方法として、金型を冷却する方法が提案されているが、高速化になるほど冷却速度の方がなかなか追いつかなくなり、自ずと限界があり、かかる意味からもポリエステルフィルム層（Ｂ層）の融点（Ｂ−Ｔｍ）は重要で、本発明ではポリエステルフィルム層（Ｂ層）の融点（Ｂ−Ｔｍ）は、２２０℃以上とする。ポリエステルフィルム層（Ｂ層）の融点（Ｂ−Ｔｍ）が２２０℃以上であれば、後述する加工速度及び加工度の範囲であれば問題はなく、パンチの離型性が問題となることはなく連続成形が可能となる。
【００６０】
本発明では、ポリエステルフィルム層（Ｂ層）の融点（Ｂ−Ｔｍ）の上限値は特に限定していないが、その上層であるポリエステルフィルム層（Ａ層）の融点（Ａ−Ｔｍ）より高い融点を有するポリエステル樹脂では、金属板に被覆する際のラミネート性から好ましくなく、従って２６０℃以下が好ましい。更に言えば、ポリエステルフィルム層（Ａ層）の融点（Ａ−Ｔｍ）−３０℃以内、好ましくはポリエステルフィルム層（Ａ層）の融点（Ａ−Ｔｍ）−２５℃以内の融点が、ラミネート適性、更には後述するフィルムの密度を１．３６０ｇ／ｃｍ3 以下にする際の加熱処理で、ポリエステルフィルム層（Ａ）のフィルム収縮が抑制されるため、好ましい。  
【００６１】
ポリエステルフィルム層（Ｂ層）の結晶融解熱（Ｂ−Ｈｍ）及び／または冷結晶化熱（Ｂ−Ｈｃ）は、２０〜４５Ｊ／ｇの範囲である。通常、絞り・しごき加工の場合、所望する缶サイズ、例えば３５０ｍｌのビール缶サイズを得るためには、缶胴部の金属板の破断防止から２回若しくは３回のしごき加工、即ち多段しごき加工を行っているのが一般的である。
【００６２】
前述したように、高速・高加工度のしごき加工では、ポリエステル樹脂は加工時の発熱により結晶化と缶高さ方向へ伸ばされることにより延伸化が同時に起こる。この結果、ポリエステル樹脂フィルムの伸び特性は成形以前に比べ、低下することになり、ポリエステル樹脂によっては成形に追随出来ず、フィルムが缶高さ方向に対し円周状にクラックが発生する、と言った現象がおこり、激しい場合は金属板の破断に繋がる場合がある。
【００６３】
金属板の破断が起こった場合、残骸を取り除く必要があることから、ライン停止となり著しく生産性を低下させる結果となる。また、フィルムが破断しても、缶体としては被膜フィルムの健全性が確保出来ないことから、実用性を有する缶にはならず、不良缶となり好ましくない結果となる。こうした現象は、ポリエステル樹脂の結晶性に起因するものであるから、前述した結晶融解熱（Ｈｍ）及び冷結晶化熱（Ｈｃ）の大きな樹脂を適用することは好ましくない。
【００６４】
しかし、結晶性のポリエステル樹脂で結晶融解熱（Ｈｍ）及び冷結晶化熱（Ｈｃ）の小さな樹脂は、概して軟質であるため、ポリエステルフィルム層（Ａ層）が存在しているとは言え、前述したパンチの離型性の点で劣る、と言った問題が発生する。
そこで、本発明では、ポリエステルフィルム層（Ｂ層）に適用されるポリエステル樹脂の結晶融解熱（Ｂ−Ｈｍ）及び冷結晶化熱（Ｂ−Ｈｃ）は、一方若しくは両方の特性値として２０〜４５Ｊ／ｇの範囲とする。
【００６５】
２０Ｊ／ｇ未満の場合、パンチ離型性が劣るため、前述した缶体の上部で挫屈する、と言った現象や、激しい場合は全くパンチが抜けない、と言った現象が起こる場合があり好ましくない。特に、しごき加工が６０缶／分以上の高速の場合や加工度が５０％以上の高加工度の場合、こうした現象が顕著に現れてくる危険性が高い。従って、２０Ｊ／ｇ未満でも、しごき加工が低速で且つ低加工度の場合は問題なく成形ができる場合がある、ことは言うまでもない。
【００６６】
一方、４５Ｊ／ｇを超えると、パンチの離型性は良好であるが、フィルムに微細なクラックが発生し易く、フィルムの健全性を確保することが難しくなる場合があり、好ましくない。本発明では、ポリエステルフィルム層（Ｂ層）に適用されるポリエステル樹脂のガラス転移温度（Ｂ−Ｔｇ）は４５℃以上である。ポリエステル樹脂フィルム層（Ｂ層）は、前述したように、主に耐デント性の向上を担うフィルム層であるから、基本的には軟質の樹脂の方が良いことは言うまでもない。
【００６７】
しかし、いかにポリエステルフィルム層（Ａ層）が存在しているとは言え、ポリエステルフィルム層（Ｂ層）が軟質過ぎると、特にしごき加工時のパンチ離型性が劣り、高速・高加工度の場合に正常な缶体が得られなかったり、缶がパンチから抜けなかったりすることが、しばしば発生する場合がある。こうした現象は、勿論、前述したポリエステルフィルム層（Ａ層）の樹脂のガラス転移温度（Ａ−Ｔｇ）の影響や、ポリエステルフィルム層（Ａ層）及びポリエステルフィルム層（Ｂ層）の結晶性の影響もあるが、ポリエステルフィルム層（Ｂ層）のガラス転移温度（Ｂ−Ｔｇ）の影響もあり、ポリエステルフィルム層（Ｂ層）のガラス転移温度（Ｂ−Ｔｇ）が４５℃未満では、軟質過ぎて本発明の目的は達成できない。
【００６８】
ポリエステルフィルム層（Ｂ層）のガラス転移温度（Ｂ−Ｔｇ）は、好ましくは４８℃以上が良好なパンチ離型性を確保でき、良い。ポリエステルフィルム層（Ｂ層）のガラス転移温度（Ｂ−Ｔｇ）の上限値は特に限定するものではないが、前述したように、一般的には前述した低温下における衝撃エネルギーを吸収する能力はガラス転移温度が低い方が高いため、ポリエステルフィルム層（Ａ層）と同様に耐デント性の点からは１１０℃以下が好ましい。
【００６９】
本発明では、ポリエステルフィルム層（Ｂ層）に適用されるポリエステル樹脂の極限粘度（Ｂ−ＩＶ）は０．５５ｄｌ／ｇ以上である。極限粘度（ＩＶ）は、ポリエステル樹脂の平均分子量を示す指標で、極限粘度（ＩＶ）が高い程平均分子量が大きいことを示している。ポリエステル樹脂フィルムの機械的特性は、同一樹脂組成の場合、耐デント性に直接関係する、例えば、前述したように、フィルムの衝撃破壊強度、と言った機械的特性は、極限粘度（ＩＶ）が高い程高いため、本発明の目的である耐デント性の改善に対しては多くの場合、極限粘度（ＩＶ）の高いポリエステル樹脂からなるフィルムが提案されている。
【００７０】
本発明では、前述したゴム弾性樹脂（Ｒ）を含有させることにより、ポリエステルフィルム層（Ｂ）に使用するポリエステル樹脂の極限粘度（Ｂ−ＩＶ）は、０．５５ｄｌ／ｇまで適用が可能となり、この極限粘度（ＩＶ）でも良好な耐デント性が確保される。
しかし、前述したように、フィルムの衝撃破壊強度は極限粘度（ＩＶ）が高い程高いため、コーラ、スポーツ飲料のような高腐食性の内容物に対しては、極限粘度（ＩＶ）は高めのポリエステル樹脂を適用するのが好ましく、かかる意味からは、ポリエステルフィルム層（Ｂ層）に使用するポリエステル樹脂の極限粘度（Ｂ−ＩＶ）は、好ましくは０．６０ｄｌ／ｇ以上、更に好ましくは０．６５ｄｌ／ｇ以上が良い。
【００７１】
極限粘度（Ｂ−ＩＶ）の上限値は、特に限定するものではないが、前述したように極限粘度（ＩＶ）の高いポリエステル樹脂から製膜することは、生産コストが上がる、と言ったことに繋がるため、生産性との兼ね合いからは、２．００ｄｌ／ｇ以下が好ましい。    従って、好ましい極限粘度の範囲は０．６０〜２．００ｄｌ／ｇ、更に好ましくは０．６５〜２．００ｄｌ／ｇが良い。本発明では、ポリエステルフィルム層（Ｂ層）に含有する滑剤は特に限定するものではないが、例えば酸化珪素、酸化アルミ等の滑剤を０．１〜０．５μｍの微粒子を０〜０．５質量％含有させることは可能である。
【００７２】
本発明で適用されるポリエステルフィルム層（Ａ層）及びポリエステルフィルム層（Ｂ層）のポリエステル樹脂は、共に結晶性のポリエステル樹脂を基本樹脂としたもので、その一例としては、酸成分としてテレフタル酸、イソフタル酸、オルソフタル酸、ナフタレンジカルボン酸等の芳香族ジカルボン酸やアジピン酸、セバシン酸、フマル酸、コハク酸、マレイン酸等の脂肪族ジカルボン酸、シクロヘキサンジカルボン酸等の脂環族ジカルボン酸と、グリコール成分としてエチレングリコール、ブタンジオール、プロパンジオール、ペンタンジオール等の脂肪族グリコール、シクロヘキサンジメタノール等の脂環族グリコールからなるポリエステル樹脂の共重合物やブレンド物が、前記の融点（Ｔｍ）、結晶融解熱、冷結晶化熱の限定範囲であれば、適用できる。
【００７３】
更に、ポリエステルフィルム層（Ａ層）及びポリエステルフィルム層（Ｂ層）のポリエステル樹脂は、熱安定化剤及び／又は酸化防止剤を含むものである。ポリエステル樹脂は、製膜時の熱やラミネート時の熱、更にはレトルト殺菌処理時の熱によって、分子内の結合が切断される、と言った、熱分解や熱水分解を起こす樹脂である。特に、熱水による分解は熱分解より速い速度で起こる。熱分解や熱水分解が起こると、当然、分子量は小さくなり、その結果フィルム自身の機械的特性が低下する。又、結晶化速度も速くなり結晶化し易くなる。
【００７４】
このことは、ラミネート金属板の成形性の低下、又、得られた缶体の耐デント性の低下の原因となる。こうした現象を回避するため、本発明では熱安定化剤及び／又は酸化防止剤を含有させたポリエステル樹脂とする。熱安定化剤としては、特に限定されるものではないが、亜リン酸エステル系安定剤が好適で、その一例としてビス（２，４−ジ−第三ブチル）フェニルホスファイト、ビス（２，４−ジクミルフェニル）ペンタエリスリトール−ジ−ホスファイト、等が上げられる。
【００７５】
酸化防止剤としても特に限定されるものではないが、その一例として：テトラキス〔メチレン（３，５−ジ−ｔ−ブチル−４−ヒドロキシハイドロシンナメート）〕メタン、テトラキス〔メチレン−３−（３，５−ジ−第三ブチル−４−ヒドロキシフェニル）プロピオネート〕メタン、等が上げられる。含有量としては、熱安定化剤、酸化防止剤の１種又は２種以上を、ポリエステル樹脂１００質量部に対して０．０１〜３質量部の範囲で含有させる。
【００７６】
ポリエステル樹脂１００質量部に対して０．０１質量部未満では、前述した熱分解や熱水分解を抑制する効果が充分でなく、成形加工でパンチ離型性の低下やフィルムのマイクロクラックが発生する場合や、得られた缶の耐デント性が低下する、と言った現象が現れる場合があり、好ましくない。一方、ポリエステル樹脂１００質量部に対して３質量部を超えると、前述した成形加工でパンチ離型性の低下やフィルムのマイクロクラックの発生、又、得られた缶の耐デント性の低下、と言った現象は勿論回避され、良好な成形性や耐デント性は確保されるが、その効果は飽和するだけでなく、フィルムの透明性が局部的に白っぽく濁ると言った現象が現れる場合があり、フィルムの外観を損ねる場合があり好ましくない。
【００７７】
本発明では、ポリエステル樹脂には、必要に応じて紫外線吸収剤、可塑剤、顔料、帯電防止剤、潤滑剤、結晶核剤等を配合させることも可能である。本発明におけるポリエステル樹脂（Ａ）及びポリエステル樹脂（Ｂ）の製造方法については特に限定しない。即ち、エステル交換法又は直接重合法のいずれの方法で製造されたものであっても使用できる。又、極限粘度（ＩＶ）を高めるために固相重合法で製造されたものであってもかまわない。更に、缶に内容物を充填・密封後に実施されるレトルト殺菌処理、パストロ殺菌処理等でのポリエステル樹脂からの溶出オリゴマー量を少なくする点から、減圧固相重合法で製造されたオリゴマー含有量が低いポリエステルを使用することは好ましい。
【００７８】
金属板に被覆されているフィルム厚みについて言えば、本発明では、ポリエステル樹脂フィルム層（Ａ層）の厚みは５〜２０μｍ、ポリエステル樹脂フィルム層（Ｂ層）の厚みは５〜２５μｍ、ポリエステルフィルム（Ｆ）の総厚みとしては１０〜４０μｍである。  又、ポリエステルフィルム層（Ａ層）とポリエステルフィルム層（Ｂ層）の厚み構成比からはＡ層／Ｂ層の厚み比は０．４〜１．０の範囲が望ましい。
【００７９】
成形加工前のラミネート金属板に積層されているポリエステルフィルム（Ｆ）のフィルム厚みが１０μｍ未満の場合、加工度によっては成形後の缶胴部のフィルム厚みが３〜４μｍ程度になる個所が局部的にはあるため、フィルム健全性の確保が難しく、また、健全性は確保できたとしても、内容物の透過を抑制するバリアー効果が低下してくるため、長期間の内容物保存性が劣り、耐食性の点で不十分な場合があり好ましくない。
【００８０】
また、耐デント性の点でもポリエステルフィルム層（Ｂ層）の厚みが５μｍ未満であったり、上記の総フィルム厚みが１０μｍ未満であったりすると、衝撃エネルギーを十分に吸収出来ず、フィルムにクラックが発生する場合があり、この点からも好ましくない。
一方、ラミネート金属板に積層されているフィルム厚みが、総厚みとして４０μｍを超えた場合、耐食性や耐デント性の点では十分性能を発揮するが、その効果は飽和した状態であり経済的ではないだけでなく、ラミネート金属板の総厚みが厚くなるため、加工時の面圧が高くなり、加工度によってはパンチの離型性の低下を招く原因となるため、好ましくない。
【００８１】
勿論、ポリエステル樹脂フィルム（Ｆ）の厚みは、加工度が小さい場合は薄いフィルムが適用でき、加工度が大きい場合は厚いフィルムを適用することが、内容物の保存性の点から可能であるが、成形性との兼ね合いもあることから、厚いフィルムの適用はパンチの離型性が確保できる範囲内が望ましい、ことは言うまでもない。
更に、フィルム厚みについて言えば、前述したようにポリエステルフィルム層（Ｂ層）厚みとポリエステルフィルム層（Ａ層）の厚みの比は、ポリエステルフィルム層（Ａ層）厚み／ポリエステルフィルム層（Ｂ層）厚み、として０．４〜１．０が最適である。
ポリエステルフィルム層（Ａ層）厚み／ポリエステルフィルム層（Ｂ層）厚みの比が０．４未満では、総厚みが厚くなった場合、ポリエステルフィルム層（Ｂ層）の特性が大きく発現し、耐デント性は良好であるが、フィルム全体の耐熱性や機械的特性が低下し、パンチの離型性不良に繋がるため好ましくない。
【００８２】
一方、ポリエステルフィルム層（Ａ層）厚み／ポリエステルフィルム層（Ｂ層）厚みの比が１．０を超えると、特に総厚みが薄くなった場合、ポリエステルフィルム層（Ｂ層）の特性が十分に発揮されたとしても、厚み要因の影響を受けるため衝撃破壊強度が小さくなり、その結果耐デント性が低下しフィルムにクラックが発生し耐食性低下に繋がる場合があり好ましくない。ポリエステルフィルム層（Ａ層）厚み／ポリエステルフィルム層（Ｂ層）厚みの比は、前述したポリエステルフィルム層（Ｂ層）の厚みが５μｍ以上、ポリエステルフィルム層（Ａ層）との総厚みとしては１０〜４０μｍの範囲内であれば、製缶性と耐デント性の兼備から、０．４〜１．０の範囲が最適である。
【００８３】
次に、本発明に使用する金属板について述べる。
本発明では、金属板として、鋼板、アルミニウム板、アルミニウム合金板が適用される。鋼板は、板厚や引張破断強度等の機械的特性は特に限定するものでなく、通常製缶用鋼板として使用されているもの、具体的には絞り缶用、絞り・しごき缶用、蓋用のそれぞれの用途に用いられている鋼板が適用される。鋼板表面の施される表面処理も同様で、通称ＴＦＳ−ＣＴと呼ばれている、鋼板の両面に片面の付着量として金属クロムが８０〜１５０ｍｇ／ｍ2 、その上層に金属クロム換算で１０〜２０ｍｇ／ｍ2 の水和酸化クロム皮膜を有する電解クロム酸処理鋼板、鋼板の両面に片面の付着量として５０〜１０００ｍｇ／ｍ2 、その上層に金属クロム換算で１０〜１５ｍｇ／ｍ2 の水和酸化クロム皮膜を有するＮｉめっき鋼板、鋼板の両面に片面付着量として２０〜２０００ｍｇ／ｍ2 のＮｉめっき層、その上層に片面の付着Ｃ量として１〜１００ｍｇ／ｍ2 の有機樹脂を主体とする化成処理皮膜層を有するＮｉ−化成処理鋼板等、幅広く適用される。
【００８４】
アルミニウム板やアルミニウム合金板も同様で、板厚や引張破断強度等の機械的特性は特に限定するものでなく、通常製缶用アルミニウム板として使用されているもの、具体的には絞り・しごき缶用、蓋用のそれぞれの用途に用いられているアルミニウム板が適用される。アルミニウム板やアルミニウム合金板の表面処理については、アルミニウム板の両面に片面のクロム付着量として１０〜６０ｍｇ／ｍ2 の化成処理を行ったリン酸クロム処理アルミニウム板やその他の化成処理が施されたアルミニウム板やアルミニウム合金板、等、幅広く適用される。
【００８５】
本発明のポリエステルフィルム被覆金属板を得る際のフィルムは、製膜の履歴は問わず、二軸延伸フィルム、一軸延伸フィルム、無配向フィルムの何れでも良い。本発明の金属板にポリエステルフィルム（Ｆ）を被覆する方法としては、その一例として、少なくともポリエステルフィルム層（Ｂ層）の融点以上の温度に加熱した金属板の一方の面に、ポリエステルフィルム層（Ｂ層）が金属板と相接するように、ラミネートロールを用いてフィルムをラミネートする方法、等の周知の方法で金属板に被覆して一次接着を行った後、続けてポリエステルフィルム層（Ａ層）の融点以上、もしくは上記の金属板の他方の面に被覆した任意フィルムの融点以上の温度に板温として金属板を加熱した後、直ちに水冷または／および圧縮空気等で急冷して得る方法が適用できる。
【００８６】
金属板の他方の面には任意のフィルムでも、または塗装でも何れでも可能である。
任意のフィルムを適用する場合は、当然のことながら、金属板は融点の高い方を基準に板温を設定する必要があり、また両面同時ラミネートでも、逐次ラミネートでも可能である。一次接着を行う際の金属板の加熱方法としては、電気炉中で加熱する方法、熱風による加熱方法、加熱ロールに接触させて加熱する方法、高周波で誘導加熱する方法、等の加熱方法が採用できるが、その後に続けて行うポリエステルフィルム層（Ａ層）の融点以上、もしくは上記の金属板の他方の面に被覆した任意フィルムの融点以上の温度に板温として金属板を加熱する際は、ポリエステルフィルムが被覆されているので電気炉中で加熱する方法、熱風による加熱方法、高周波で誘導加熱する方法等の非接触加熱が好ましく、加熱ロールのような接触型加熱方式は採用しない方が良いことは言うまでもない。
【００８７】
又、急冷する方法としては圧縮空気や冷却された圧縮空気を吹きかけて冷却する方法、水等に浸漬して冷却する方法の単独もしくは複合で採用することが可能である。
本発明では、金属板に被覆されているポリエステルフィルム（Ｆ）の密度は特に限定するものでないが、ポリエステルフィルム層（Ａ層）とポリエステルフィルム層（Ｂ層）の二層構成フィルム全体の密度は、１．３６０ｇ／ｃｍ3 以下であることが望ましい。
密度が１．３６０ｇ／ｃｍ3 以下であることは、被覆されているフィルムは、非晶質状態もしくは極めて非晶質状態に近い状態であることを示している。
【００８８】
成形加工前の金属板に被覆されているポリエステルフィルム（Ｆ）の密度が、１．３６０ｇ／ｃｍ3 以下が望ましい理由は、フィルムを絞り・しごき加工に追随させるためで、金属板に被覆されているポリエステルフィルムの密度が１．３６０ｇ／ｃｍ3 超えると、フィルムの伸び特性が落ちてくるため、特に缶壁部の板厚減少率が大きい、高加工度に追随できず、局部的フィルム破断が起こり、缶の内面側フィルムの健全性は確保できないことがあるためである。缶の内面側フィルムの健全性が確保できなくなると、素地金属の腐食に発展するため、内容物の保存性の点で大きな問題となり、好ましくない。
【００８９】
従って、缶の内面側に相当するポリエステルフィルム（Ｆ）の密度は、１．３６０ｇ／ｃｍ3 以下にすることが缶の内面側フィルムの健全性が確保でき、耐食性の優れた絞り・しごき加工缶の成形が達成できるので望ましい。本発明のポリエステルフィルム（Ｆ）の全体の密度を１．３６０ｇ／ｃｍ3 以下にするには、一次接着を行った後、続けて少なくともポリエステル樹脂フィルム層（Ａ層）の融点以上の温度に板温として金属板を加熱し、特に供給するフィルムが二軸延伸フィルムや一軸延伸フィルムの場合、十分に溶融して結晶を破壊すること、更には、冷却の過程で結晶化を起こさせない、ことが肝要である。
【００９０】
前述した急冷の条件は重要で、ポリエステル樹脂フィルム表面での熱伝達係数が０．０００５ｃａｌ／ｃｍ2 ・ｓｅｃ・℃以上、０．００５ｃａｌ／ｃｍ2 ・ｓｅｃ・℃未満の条件で冷却することが重要である。急冷する方法としては圧縮空気や冷却された圧縮空気を吹きかけて冷却する方法、水等に浸漬して冷却する方法の単独もしくは複合で採用することが可能である。
【００９１】
次に、本発明の第二であるポリエステルフィルム被覆金属缶について述べる。
本発明の金属缶は、缶胴は前述したように絞り加工や絞り・しごき加工によって得られるシームレス缶が基本の缶である。本発明の缶の例としては、（１）絞り・しごき加工を行った後、開口部を正規の缶高さにトリミングした後、開口部を更に絞り加工を行い口部を缶胴の径に比べ小径に加工（ネックイン加工）した後、缶蓋を巻締められるようにフランジを加工（フランジ加工）し形成するシームレス缶。具体的な一例としては、３５０ｍｌビール缶サイズの場合は、缶胴の外径が呼称２１１（２インチ＋１１／１６インチ）の缶胴を呼称２０４（２インチ＋４／１６インチ）の蓋を巻締められるように、缶胴の開口部を絞り加工したシームレス缶が上げられる。
【００９２】
（２）絞り・しごき加工によりシームレス缶作成し、その後、シームレス缶開口部を更に絞り加工を行い、肩部成形やキャップ出来る径にまで成形し、更にキャップで閉缶することが出来るようにネジ切り加工を行った、再栓可能なボトル型缶等のシームレス缶。
（３）絞り・しごき加工によりシームレス缶作成し、その後缶底部を絞り加工を行い、肩部成形やキャップ出来る径にまで首部を成形した後首部をトリミングして、更にキャップで閉缶することが出来るようにネジ切り加工を行い、一方シームレス缶の元々の開口部には缶蓋を巻締めた、再栓可能なボトル型缶等のシームレス缶。等が上げられる。
【００９３】
従って、本発明のシームレス缶は最終的にどの形状の缶体を得るかによって、前述した数式１で示される缶壁部の加工度は異なるが、加工度としては２５％以上７０％以下が最適の範囲である。そして、本発明における金属缶の少なくとも内面側に被覆されているポリエステルフィルム（Ｆ）の密度は、１．３６０ｇ／ｃｍ3 以下である。密度が１．３６０ｇ／ｃｍ3 以下であると言うことは、前述したように実質的に非晶質状態、或いは非晶質状態に極めて近い状態であることを意味している。
【００９４】
本発明における金属缶に被覆されているポリエステルフィルムの密度を、１．３６０ｇ／ｃｍ3 以下にする理由の第一は、次行程の成形加工性を確保するためである。
即ち、ポリエステルフィルム被覆金属板を絞り・しごき加工を経て作成された缶は、前述したように開口部を更に絞り加工を行い口部を缶胴の径に比べ小径に加工（この加工をネックイン加工と呼ばれている）した後、蓋を巻締めるためのフランジ出しを加工（この加工をフランジ加工と呼ばれている）をするのが、アルミ製の易開缶蓋（イージーオープンエンド、通称ＥＯＥと呼ばれている）の低コスト化から一般的である。
【００９５】
このネックイン加工及びフランジ加工は、口部の小径化が大きいほど加工が厳しく、この部位でフィルム剥離が起こり易い。勿論、フィルム剥離が起こった缶は、剥離部が内容物に曝されるため下地金属の腐食に繋がり、問題となる場合が起こることがある。
こうした問題を回避するためには、被覆されているフィルムの伸び特性と下地金属との密着性が良好である必要があり、そのためには、被覆されているポリエステルフィルムは非晶質状態が好ましく、密度を１．３６０ｇ／ｃｍ3 以下にすることで達成される。
【００９６】
また、前述した再栓可能なボトル型缶の場合は、成形加工が通常のシームレス缶の加工に比べ、一層厳しい加工を受けることになるため、ポリエステルフィルムの密度は１．３６０ｇ／ｃｍ3 以下にする必要がある。本発明における金属缶に被覆されているポリエステル樹脂フィルムの密度を、１．３６０ｇ／ｃｍ3 以下にする理由の第二は、耐デント性を確保することにある。
【００９７】
本発明のポリエチレンやエチレン−ブテン共重合体と言ったゴム弾性樹脂（Ｒ）は、成形加工前は球状の状態でポリエステルフィルム層（Ｂ層）に分散しているが、しごき加工によって缶高さ方向に激しく伸ばされる。こうした状態ではゴム弾性樹脂（Ｒ）も成形歪みが樹脂内に多く蓄積されており、衝撃エネルギーを吸収する能力が落ち、その結果耐デント性の向上効果は低下する。こうした状況を回復させるためには、熱を加えて歪みを開放してやれば良いわけであるが、ポリエステル樹脂の融点以下の温度では、ポリエステル樹脂自身が結晶化してしまい、ポリエステル樹脂自身の衝撃破壊強度を低下させることから、耐デント性はかえって低下させる結果となってしまうことがある。
【００９８】
そこで、ポリエステル樹脂フィルムの密度を、１．３６０ｇ／ｃｍ3 以下にする。この状態は、前述したようにポリエステル樹脂は実質的に非晶質状態、或いは非晶質状態に極めて近い状態でり、こうした状態であればゴム弾性樹脂（Ｒ）は再度球状となり特性が十分に発揮でき、優れた耐デント性が確保され。絞り・しごき加工で得られた金属缶に被覆されているポリエステル樹脂フィルムを実質的に非晶質化し、密度を１．３６０ｇ／ｃｍ3 以下にする方法としては、缶体をポリエステルフィルム層（Ａ層）の融点以上に加熱し再溶融した後、急冷することで得られる。
【００９９】
缶体の加熱により被覆されているポリエステルフィルム（Ｆ）を非晶質にする工程としては、（１）絞り・しごき加工で得られた金属缶の缶口部をトリミングする前に脱脂剤で成形加工用潤滑剤を脱脂後、少なくともトリミングされる開口部を非晶質にする、（２）絞り・しごき加工で得られた金属缶を加熱して成形加工用潤滑剤を揮散させると同時に非晶質にする、（３）トリミング後、シームレス缶であればネック・フランジ加工前に、再栓可能なボトル型缶であればネジ切り加工前に、少なくとも加工該当個所を非晶質にする、等の工程によって行うことが可能である。どの工程で、どのような手段で行うかは、設備との関係で適宜選択することができる。
【０１００】
缶体の加熱方法としては電気炉中で加熱する方法、熱風による加熱方法、高周波で誘導加熱する方法、等の加熱方法が採用できる。従って、金属缶の外面に施す塗装・印刷工程の熱を利用して金属缶を加熱することも可能である。又、急冷する方法としては圧縮空気や冷却された圧縮空気を吹きかけて冷却する方法等が採用できる。また状況によっては水等に浸漬して冷却する方法も可能である。
【実施例】
【０１０１】
以下、実施例にて、本発明の方法の効果を具体的に説明するが、本発明はこれにより何ら限定されるものではない。なお、本実施例で行った評価法は以下の通りである。
（１）ポリエステル樹脂フィルムの融点（Ｔｍ）は、ポリエステルフィルム１０ｍｇを用い、窒素気流中、示差走査熱量計（ＤＳＣ）で、１０℃／分の昇温速度で発熱・吸熱曲線（ＤＳＣ曲線）を測定したときの、発熱部の積分強度を冷結晶化熱Ｈｃ（Ｊ／ｇ）、吸熱部の積分強度を結晶融解熱Ｈｍ（Ｊ／ｇ）、融解に伴う吸熱ピークの頂点温度を融点Ｔｍ（℃）とした。
【０１０２】
（２）ポリエステル樹脂フィルムの密度は、密度勾配管法にて測定した。
（３）ポリエステルの極限粘度（ＩＶ）は、ウベローデ粘度計でオルトクロルフェノール溶液中にポリエステルフィルムを０．１００±０．００３ｇ溶解し、２５．０±０．１℃で測定した。
（４）ゴム弾性性樹脂の等価球換算径、分散状態及びビニル重合体の分散状態は、ラミネート材をミクロトームで超薄切片を切り出した後、ルテニウム酸で染色しポリエステル樹脂フィルム中の存在状態を透過顕微鏡で観察して調べた。
【０１０３】
（５）ポリエステルフィルム層（Ａ層）及びポリエステルフィルム層（Ｂ層）のガラス転移温度は、ポリエステルフィルム層（Ａ層）及びポリエステルフィルム層（Ｂ層）からなる二層フィルムを作成する際、ポリエステル樹脂（Ａ）又はポリエステル樹脂（Ｂ）から単体の２５μｍ単層フィルムを作成し、各実施例及び各比較例と同一条件でラミネート材作成し、ＴＭＡ（セイコー電子工業株式会社製のＴＭＡ−ＳＳ１００）で、昇温条件：５℃／分、荷重：３ｇ、プローブ：１ｍｍフラット（石英製）の条件で測定した時のプローブ侵入開始温度（℃）とした。
【０１０４】
（６）パンチ離型性評価
缶内面のフィルムと加工パンチの離型性は、連続成形缶をランダムに５００缶抽出し、成形缶上部に起こる缶体の挫屈程度を観察し評価した。
離型性の評価は、次のように評価基準を設定し行った。
◎：缶開口部の挫屈なく良好
○：軽微な缶開口部の挫屈あるが正規な缶高さは確保可能で実用上問題ない
○〜△：缶開口部に挫屈があり正規な缶高さを確保するのが難しい缶が散発してお              り実用性は不可
△：缶開口部に挫屈があり正規な缶高さを確保するのが難しく実用性は不可
×：缶体がパンチから抜けなかったり、抜けても缶開口部に激しい挫屈があり              実用性不可
【０１０５】
（７）缶の内面フィルムの健全性評価
缶内面の樹脂フィルムの傷付き程度については、１．０％食塩水に界面活性剤を０．１％添加した電解液で、缶体を陽極、陰極を銅線とし印加電圧５Ｖで３秒後の電流値を測定し、被覆フィルムの健全性の評価とした。
なお、評価はランダムに５０缶抽出し、その荷重平均値を表２に示した。
缶内面フィルム健全性は、金属素材が鋼板の場合はＱＴＶ値の荷重平均値で０．２ｍＡ以下を実用レベルとした。
（以降、この評価法をＱＴＶ試験と称する）
【０１０６】
（８）缶の内面フィルムの耐デント性評価
缶内面のフィルムの耐デント性については、缶にお茶を充填した後１２５℃で３０分レトルト殺菌処理を行った後、４℃の保冷庫に保存し、缶体温度が４℃になった時点で、缶胴部に先端幅が１ｍｍの幅２０ｍｍのくさびを置き、荷重５００ｇを５ｃｍの高さからくさびに落下させ、デントを起こさせた。（この方法を缶胴デントと称する）
又、同様に缶体温度が４℃になった時点で、高さ４５ｃｍの位置から６０°の角度で缶底部を下にして落下させ、デントを起こさせた。（この方法を缶底デントと称する）
耐デント性の評価は、缶胴デント及び缶胴デントを行った後、変形した部位以外を絶縁物でシールし、缶体を陽極、陰極を銅線とし印加電圧６Ｖで３０秒後の電流値を測定し、デント部フィルムの健全性の評価とした。なお、評価はランダムに２０缶抽出して測定し、その測定値の最も高い数値を表２に示している。耐デント性は、缶胴デント及び缶胴デント共、０．０３ｍＡ以下を実用レベルとした。
（以降、この評価方法を耐デント性評価と称する）。
【０１０７】
なお、実施例及び比較例で用いたビニル重合体の略語と内容は次の通りである
（１）ビニル重合体Ａ（重合体Ａ）：エチレン−メチルアクリレート・グリシジルメタク                                  リレート重合体
（２）ビニル重合体Ｂ（重合体Ｂ）：エチレン−酢酸ビニル・グリシジルメタクリレート                                  重合体
又、実施例及び比較例で用いた熱安定化剤及び酸化防止剤の内容は次の通りである。
（１）熱安定化剤：ビス（２，４−ジクミルフェニル）ペンタエリスリトール−ジ−ホス                  ファイト
（２）酸化防止剤：テトラキス〔メチレン（３，５−ジ−ｔ−ブチルヒドロキシハイドロ                  シンナメート）〕メタン
【０１０８】
（実施例１）
缶の内面用ポリエステルフィルム（Ｆ）として、ポリエステルフィルム層（Ａ層）は、滑剤、酸化防止剤、等価球換算径が７３０ｎｍのゴム弾性樹脂を０．５質量部及びビニル重合体を０．１質量部含む、融点が２３７℃の厚み１２μｍのフィルム層と、ポリエステルフィルム層（Ｂ層）は、酸化防止剤、等価球換算径が７３０ｎｍのゴム弾性樹脂を１３質量部及びビニル重合体を３．０質量部含む融点が２２３℃の厚み１３μｍのフィルム層とからなる、総厚みが２５μｍの二層フィルム（フィルム１）を作成した。
【０１０９】
こうして得たフィルム１と缶の外面用フィルムとして融点が２３５℃で厚みが１２μｍの単層のポリエステルフィルム（フィルムＡ、後述する缶の成形時に必要なフィルムで実施例及び比較例とは無関係であるため、評価の対象外。以降同様）を用いて、鋼板の両面に片面のＮｉ付着量として５５０ｍｇ／ｍ2 その上層に金属クロム換算で１５ｍｇ／ｍ2 の水和酸化クロム皮膜を有する板厚が０．１９ｍｍのＮｉめっき鋼板を加熱ロール（ジャッケトロール）で加熱し、板温が２５０℃で一方の面にフィルム１をポリエステルフィルム層（Ｂ層）が鋼板と相接するように、他方の鋼板面にはフィルムＡを、ラミネートロールで熱圧着法により両面に一次接着した後、続いて鋼板板温を２５５℃で３秒間加熱した後３０℃の水中に浸漬して急冷し、ポリエステルフィルムラミネート鋼板（テスト１）を作成した。
【０１１０】
同様に、缶の内面用ポリエステルフィルム（Ｆ）として、ポリエステルフィルム層（Ａ層）は、滑剤、酸化防止剤、等価球換算径が７３０ｎｍのゴム弾性樹脂を０．５質量部及びビニル重合体を０．１質量部含む、融点が２４５℃の厚み１２μｍのフィルム層と、ポリエステルフィルム層（Ｂ層）は、酸化防止剤、等価球換算径が７３０ｎｍのゴム弾性樹脂を１３質量部及びビニル重合体を３．０質量部含む、融点が２４３℃の厚み１３μｍのフィルム層からなる総厚みが２５μｍの二層フィルム（フィルム２）を作成した。
【０１１１】
こうして得たフィルム２と缶の外面用フィルムとして融点が２４５℃で厚みが１２μｍの単層のポリエステルフィルム（フィルムＢ、後述する缶の成形時に必要なフィルムで実施例及び比較例とは無関係であるため、評価の対象外。以降同様）を用いて、前記のＮｉめっき鋼板を加熱ロール（ジャッケトロール）で加熱し、板温が２６０℃で一方の面にフィルム２をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト２）を作成した。
【０１１２】
同様に、缶の内面用ポリエステルフィルム（Ｆ）として、ポリエステルフィルム層（Ａ層）は、滑剤、酸化防止剤、等価球換算径が７３０ｎｍのゴム弾性樹脂を０．５質量部及びビニル重合体を０．１質量部含む、融点が２５２℃の厚み１２μｍのフィルム層と、ポリエステルフィルム層（Ｂ層）は、酸化防止剤、等価球換算径が７３０ｎｍのゴム弾性樹脂を１３質量部及びビニル重合体を３．０質量部含む、融点が２４８℃の厚み１３μｍのフィルム層からなる総厚みが２５μｍの二層フィルム（フィルム３）を作成した。
【０１１３】
こうして得たフィルム３と前記フィルムＢを用いて、前記のＮｉめっき鋼板を加熱ロール（ジャッケトロール）で加熱し、板温が２６５℃で一方の面にフィルム３をポリエステルフィルム層（Ｂ層）が鋼板と相接するように、他方の鋼板面にはフィルムＢを、ラミネートロールで熱圧着法により両面に一次接着した後、続いて鋼板板温を２７５℃で３秒間加熱した後３０℃の水中に浸漬して急冷し、ポリエステルフィルムラミネート鋼板（テスト３）を作成した。テスト１〜テスト３で得られたラミネート鋼板のポリエステルフィルム層（Ａ層）及びポリエステルフィルム層（Ｂ層）に含有しているゴム弾性樹脂及びビニル重合体の分散状態を観察した結果、テスト１、テスト２、テスト３共に、ゴム弾性樹脂はビニル重合体でほぼカプセル化されていた。
【０１１４】
なお缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤、酸化防止剤等の内容の詳細は、表２に示した。
こうして得たテスト１〜テスト３のラミネート鋼板の両面に成形用潤滑剤を塗油後、ポリエステルフィルム（Ｆ）が被覆された面が缶の内面側になるように、９０缶／分の加工速度でカップ絞り加工、再絞り加工及びしごき加工を行って、缶壁部の加工度が５８％の３５０ｍｌビール缶用サイズのシームレス缶を成形した。得られた成形缶について、内面フィルムのパンチの離型性を調べた。その結果は表２に示した。
【０１１５】
更に、開口部をトリミングし、缶の金属板温度がテスト１から得られた缶は板温が２５５℃になるように、テスト２から得られた缶は２６０℃になるように、テスト３から得られた缶は２７５℃になるように、熱風炉中を通過させて加熱した後、直ちに圧縮空気を吹き付けて急冷した。次いで、呼称２０４の缶蓋が巻締められるようにネック加工及びフランジ加工を行い３５０ｍｌサイズの缶を作成した。得られた缶の内面側フィルムの密度の測定結果は表２に示した。
【０１１６】
こうして得た缶の内面側フィルムについてＱＴＶ試験及び耐デント性を調べた。その結果は表２に示した。表２から判るように、実施例１のテスト１〜テスト３のラミネート鋼板は、良好なパンチ離型性を示し、製缶性に優れていることが判る。
又、得られる缶は、内面フィルムの健全性を示すＱＴＶ値内面品質や耐デント性は、良好なものが得られていることが判る。
【０１１７】
【表１】
2005280301.tif 000002
【０１１８】
【表２】
2005280301.tif 000003
【０１１９】
（実施例２）                                                                  缶の内面用ポリエステルフィルム（Ｆ）として、ポリエステルフィルム層（Ａ層）は、滑剤、酸化防止剤、等価球換算径が７３０ｎｍのゴム弾性樹脂を５質量部及びビニル重合体を１．０質量部含む、融点が２３７℃の厚み１２μｍのフィルム層とポリエステルフィルム層（Ｂ層）は、酸化防止剤、等価球換算径が７３０ｎｍのゴム弾性樹脂を１３質量部及びビニル重合体を３．０質量部含む、融点が２２３℃の厚み１３μｍのフィルム層からなる総厚みが２５μｍの二層フィルム（フィルム４）を作成した。
【０１２０】
こうして得たフィルム４と実施例１で使用したフィルムＡを用いて、実施例１で使用したＮｉめっき鋼板を加熱ロール（ジャッケトロール）で加熱し、板温が２６０℃で一方の面にフィルム４をポリエステルフィルム層（Ｂ層）が鋼板と相接するように、他方の鋼板面にはフィルムＡを、ラミネートロールで熱圧着法により両面に一次接着した後、続いて鋼板板温を２６５℃で３秒間に加熱した後３０℃の水中に浸漬して急冷し、ポリエステルフィルムラミネート鋼板（テスト４）を作成した。
【０１２１】
同様に、缶の内面用ポリエステルフィルム（Ｆ）として、ポリエステルフィルム層（Ａ層）は、滑剤、酸化防止剤、等価球換算径が７３０ｎｍのゴム弾性樹脂を５質量部及びビニル重合体を１．０質量部含む、融点が２５２℃の厚み１２μｍのフィルム層と、ポリエステルフィルム層（Ｂ層）は、酸化防止剤、等価球換算径が７３０ｎｍのゴム弾性樹脂を１３質量部及びビニル重合体を３．０質量部含む、融点が２４８℃の厚み１３μｍのフィルム層からなる総厚みが２５μｍの二層フィルム（フィルム５）を作成した。
【０１２２】
こうして得たフィルム５と実施例１で使用したフィルムＢを用いて、実施例１で使用したＮｉめっき鋼板を加熱ロール（ジャッケトロール）で加熱し、板温が２６５℃で一方の面にフィルム５をポリエステルフィルム層（Ｂ層）が鋼板と相接するように、他方の鋼板面にはフィルムＢを、ラミネートロールで熱圧着法により両面に一次接着した後、続いて鋼板板温を２７５℃で３秒間加熱した後３０℃の水中に浸漬して急冷し、ポリエステルフィルムラミネート鋼板（テスト５）を作成した。
テスト４及びテスト５で得られたラミネート鋼板のポリエステルフィルム層（Ａ層）及びポリエステルフィルム層（Ｂ層）に含有しているゴム弾性樹脂及びビニル重合体の分散状態を観察した結果、テスト４及びテスト５は共に、ゴム弾性樹脂はビニル重合体でほぼカプセル化されていた。
【０１２３】
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤、酸化防止剤等の内容の詳細は、表２に示した。
こうして得たテスト４及びテスト５のラミネート鋼板の両面に成形用潤滑剤を塗油後、ポリエステルフィルム（Ｆ）が被覆された面が缶の内面側になるように、９０缶／分の加工速度でカップ絞り加工、再絞り加工及びしごき加工を行って、缶壁部の加工度が５８％の３５０ｍｌビール缶用サイズのシームレス缶を成形した。得られた成形缶について、内面フィルムのパンチの離型性を調べた。その結果は表２に示した。
【０１２４】
更に、開口部をトリミングし、缶の金属板温度がテスト４から得られた缶は板温が２５５℃になるように、テスト５から得られた缶は２７５℃になるように、熱風炉中を通過させて加熱した後、直ちに圧縮空気を吹き付けて急冷した。次いで、実施例１の手順に従いネック加工およびフランジ加工を行い３５０ｍｌサイズの缶を作成した。得られた缶の内面側フィルムの密度の測定結果は表２に示した。
【０１２５】
こうして得た缶の内面側フィルムについてＱＴＶ試験及び耐デント性を調べた。その結果は表２に示した。表２から判るように、実施例２のテスト４のラミネート鋼板は、実施例１のテスト１から得られるラミネート鋼板に比べ、若干パンチ離型性は劣るが、実用性は有しているレベルにある。又、テスト５のラミネート鋼板は良好なパンチ離型性を示し、製缶性に優れていることが判る。又、テスト４及びテスト５から得られる缶は、内面フィルムの健全性を示すＱＴＶ値や耐デント性は良好なものが得られていることが判る。
【０１２６】
（実施例３）
缶の内面用ポリエステルフィルム（Ｆ）として、ポリエステルフィルム層（Ａ層）は、滑材、酸化防止剤、熱安定化剤、等価球換算径が２８０ｎｍのゴム弾性樹脂を７質量部及びビニル重合体を１．５質量部含む、融点が２４８℃の厚み１２μｍのフィルム層とポリエステルフィルム層（Ｂ層）は、熱安定化剤、酸化防止剤、等価球換算径が２８０ｎｍのゴム弾性樹脂を１５質量部及びビニル重合体を３．０質量部含む、融点が２４８℃の厚み１３μｍのフィルム層からなる総厚みが２５μｍの二層フィルム（フィルム６）を作成した。
【０１２７】
こうして得たフィルム６と実施例１で使用したフィルムＢを用いて、実施例１で使用したＮｉめっき鋼板を加熱ロール（ジャッケトロール）で加熱し、板温が２６５℃で一方の面にフィルム６をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト６）を作成した。
【０１２８】
又、前記のフィルム６及びフィルムＢを用いて、片面の金属クロム換算として１２ｍｇ／ｍ2 の付着量を有するリン酸クロム系化成処理が施された板厚が０．２８ｍｍの３００４系アルミニウム合金板を加熱ロール（ジャッケトロール）で加熱し板温が２６５℃で、一方の面にフィルム６をポリエステルフィルム層（Ｂ層）がアルミニウム合金板と相接するように、他方のアルミニウム合金板面にはフィルムＢを両面に一次接着した後、続いてアルミニウム合金板板温を２６５℃で３秒間加熱した後３０℃の水中に浸漬して急冷し、ポリエステルフィルムラミネートアルミニウム合金板（テスト７）を作成した。
【０１２９】
テスト６で得られたラミネート鋼板及びテスト７で得られたラミネートアルミニウム合金板の、ポリエステルフィルム層（Ａ層）及びポリエステルフィルム層（Ｂ層）に含有しているゴム弾性樹脂及びビニル重合体の分散状態を観察した結果、テスト６及びテスト７は共に、ゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤、酸化防止剤及び熱安定化剤等の内容の詳細は、表２に示した。
【０１３０】
こうして得たテスト６のラミネート鋼板及びテスト７のラミネートアルミニウム合金板の両面に成形用潤滑剤を塗油後、ポリエステルフィルム（Ｆ）が被覆された面が缶の内面側になるように、テスト６のラミネート鋼板は８０缶／分の加工速度でカップ絞り加工、再絞り加工及びしごき加工を行って缶壁部の加工度が５５％の３５０ｍｌサイズのシームレス缶を、又、テスト７のラミネートアルミニウム合金板は１００缶／分の加工速度でカップ絞り加工、再絞り加工及びしごき加工を行って、缶壁部の加工度が６２％の３５０ｍｌビール缶用サイズのシームレス缶をそれぞれ成形した。得られた成形缶について、内面フィルムのパンチの離型性を調べた。その結果は表２に示した。
【０１３１】
更に、開口部をトリミングし、缶の金属板温度がテスト６及びテスト７から得られた缶を板温が２６５℃になるように、熱風炉中を通過させて加熱した後、直ちに圧縮空気を吹き付けて急冷した。次いで、実施例１の手順に従いネック加工及びフランジ加工を行い、３５０ｍｌサイズの缶を作成した。得られた缶の内面側フィルムの密度の測定結果は表２に示した。
【０１３２】
こうして得た缶の内面側フィルムについてＱＴＶ試験及び耐デント性を調べた。その結果は表２に示した。表２から判るように、実施例３のテスト６のラミネート鋼板及びテスト７のラミネート合金板は、共に若干パンチ離型性は劣るが、実用性は有しているレベルにあり、製缶性には問題ないことが判る。又、テスト６及びテスト７から得られる缶は、内面フィルムの健全性を示すＱＴＶ値や耐デント性は、良好なものが得られていることが判る。
【０１３３】
（実施例４）
缶の内面用ポリエステルフィルム（Ｆ）として、ポリエステルフィルム層（Ａ層）は、滑剤、酸化防止剤、熱安定化剤、等価球換算径が１７７０ｎｍのゴム弾性樹脂を７質量部及びビニル重合体を１．５質量部含む、融点が２４８℃の厚み１２μｍのフィルム層とポリエステルフィルム層（Ｂ層）は、熱安定化剤、酸化防止剤、等価球換算径が１７７０ｎｍのゴム弾性樹脂を１５質量部及びビニル重合体を３．０質量部含む、融点が２４８℃の厚み１３μｍのフィルム層からなる総厚みが２５μｍの二層フィルム（フィルム７）を作成した。
【０１３４】
こうして得たフィルム７と実施例１で使用したフィルムＢを用いて、鋼板の両面に金属クロムが１１０ｍｇ／ｍ2 、更にその上層に金属クロム換算で１８ｍｇ／ｍ2 の水和酸化クロム皮膜を有する板厚が０．１９ｍｍの電解クロム酸処理鋼板（ＴＦＳ−ＣＴ）を加熱ロール（ジャッケトロール）で加熱し板温が２６５℃で、一方の面にフィルム７をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト８）を作成した。
テスト８で得られたラミネート鋼板の、ポリエステルフィルム層（Ａ層）及びポリエステルフィルム層（Ｂ層）に含有しているゴム弾性樹脂及びビニル重合体の分散状態を観察した結果、テスト８のゴム弾性樹脂はビニル重合体でほぼカプセル化されていた。
【０１３５】
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤、酸化防止剤及び熱安定化剤等の内容の詳細は、表２に示した。
こうして得たテスト８のラミネート鋼板両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が５５％の３５０ｍｌビール缶用サイズのシームレス缶を成形した。得られた成形缶について、内面フィルムのパンチの離型性を調べた。その結果を表２に示した。
【０１３６】
更に、開口部をトリミングし、缶の金属板の温度が板温で２６５℃になるように、熱風炉中を通過させて加熱した後、直ちに圧縮空気を吹き付けて急冷した。次いで、実施例１の手順に従いネック加工及びフランジ加工を行い、３５０ｍｌサイズの缶を作成した。得られた缶の内面側フィルムの密度の測定結果は表２に示した。こうして得た缶の内面側フィルムについてＱＴＶ試験及び耐デント性を調べた。その結果は表２に示した。表２から判るように、実施例４のテスト８のラミネート鋼板は若干パンチ離型性は劣るが、実用性は有しているレベルにあり、製缶性には問題ないことが判る。又、テスト８から得られる缶は、内面フィルムの健全性を示すＱＴＶ値や耐デント性は、良好なものが得られていることが判る。
【０１３７】
（実施例５）
缶の内面用ポリエステルフィルム（Ｆ）として、ポリエステルフィルム層（Ａ層）は、滑材、酸化防止剤、等価球換算径が８６０ｎｍのゴム弾性樹脂を２質量部及びビニル重合体を０．５質量部含む、融点が２４８℃の厚み８μｍのフィルム層と、ポリエステルフィルム層（Ｂ層）は、酸化防止剤、等価球換算径が８６０ｎｍのゴム弾性樹脂を７質量部及びビニル重合体を１．５質量部含む、融点が２３７℃の厚み１７μｍのフィルム層からなる総厚みが２５μｍの二層フィルム（フィルム８）を作成した。
【０１３８】
同様に、缶の内面用ポリエステルフィルム（Ｆ）として、ポリエステルフィルム層（Ａ層）は、滑材、酸化防止剤、等価球換算径が８６０ｎｍのゴム弾性樹脂を２質量部及びビニル重合体を０．５質量部含む、融点が２４８℃の厚み８μｍのフィルム層と、ポリエステルフィルム層（Ｂ層）は、酸化防止剤、等価球換算径が８６０ｎｍのゴム弾性樹脂を３５質量部及びビニル重合体を９．０質量部含む、融点が２３７℃の厚み１７μｍのフィルム層からなる総厚みが２５μｍの二層フィルム（フィルム９）を作成した。
【０１３９】
こうして得たフィルム８と実施例１で使用したフィルムＢを用いて、鋼板の両面に片面の付着量として５５０ｍｇ／ｍ2 のＮｉめっきを行った後、フェノール樹脂と縮合リン酸を含有する化成処理液を塗布・乾燥し、片面のＣ付着量として１０ｍｇ／ｍ2 の化成処理を行ったＮｉ−化成処理鋼板を、実施例１の手順に従って加熱ロール（ジャッケトロール）で加熱し、板温が２６５℃で一方の面にフィルム８をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト９）を作成した。
【０１４０】
同様に、フィルム９と実施例１で使用したフィルムＢを用いて、前記のＮｉ−化成処理鋼板を加熱ロール（ジャッケトロール）で加熱し、板温が２６５℃で一方の面にフィルム９をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト１０）を作成した。
【０１４１】
テスト９及びテスト１０で得られたラミネート鋼板の、ポリエステルフィルム層（Ｂ層）に含有しているゴム弾性樹脂及びビニル重合体の分散状態を観察した結果、テスト９及びテスト１０は共に、ゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑材、酸化防止剤等の内容の詳細は、表２に示した。
【０１４２】
こうして得たテスト９及びテスト１０のラミネート鋼板の両面に成形用潤滑剤を塗油後、ポリエステルフィルム（Ｆ）が被覆された面が缶の内面側になるように、９０缶／分の加工速度でカップ絞り加工、再絞り加工及びしごき加工を行って、缶壁部の加工度が５８％の３５０ｍｌビール缶用サイズのシームレス缶をそれぞれ成形した。
得られた成形缶について、内面フィルムのパンチの離型性を調べた。その結果は表２に示した。
【０１４３】
更に、開口部をトリミングし、缶の金属板温度が板温で２６５℃になるように、熱風炉中を通過させて加熱した後、直ちに圧縮空気を吹き付けて急冷した。次いで、実施例１の手順に従って２０４のネック加工及びフランジ加工を行い、３５０ｍｌサイズの缶を作成した。得られた缶の内面側フィルムの密度の測定結果は表２に示した。
こうして得た缶の内面側フィルムについてＱＴＶ試験及び耐デント性を調べた。その結果は表２に示した。
【０１４４】
表２から判るように、実施例５のテスト９のラミネート鋼板は良好なパンチ離型性を有しており、テスト１０のラミネート鋼板は若干パンチ離型性は劣っていたが、実用性は有しているレベルにあり、製缶性には問題ないことが判る。又、テスト９及びテスト１０から得られた缶は、内面フィルムの健全性を示すＱＴＶ値や耐デント性は実用レベルで、特にテスト１０から得られた缶の耐デント性は優れていた。
【０１４５】
（実施例６）
缶の内面用ポリエステルフィルム（Ｆ）として、ポリエステルフィルム層（Ａ層）は、滑材、酸化防止剤、等価球換算径が８５０ｎｍのゴム弾性樹脂を７質量部及びビニル重合体を１．５質量部含む、融点が２４５℃の厚み１０μｍのフィルム層とポリエステルフィルム層（Ｂ層）は、酸化防止剤、等価球換算径が８５０ｎｍのゴム弾性樹脂を１０質量部、ビニル重合体を２．０質量部含む、融点が２２２℃／２３７℃の厚み１５μｍのフィルム層からなる総厚みが２５μｍの二層フィルム（フィルム１０）を作成した。
【０１４６】
こうして得たフィルム１０と実施例１で使用したフィルムＢを用いて、実施例４で使用した電解クロム酸処理鋼板（ＴＦＳ−ＣＴ）を加熱ロール（ジャッケトロール）で加熱し板温が２５５℃で、一方の面にフィルム１０をポリエステルフィルム層（Ｂ層）が鋼板と相接するように、他方の鋼板面には実施例１で用いたフィルムＢを、ラミネートロールで熱圧着法により両面に一次接着した後、続いて鋼板板温を２６０℃で３秒間加熱した後３０℃の水中に浸漬して急冷し、ポリエステルフィルムラミネート鋼板（テスト１１）を作成した。
【０１４７】
テスト１１で得られたラミネート鋼板の、ポリエステルフィルム層（Ａ層）及びポリエステルフィルム層（Ｂ層）に含有しているゴム弾性樹脂及びビニル重合体の分散状態を観察した結果、テスト１１のゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑材、酸化防止剤の内容の詳細は、表２に示した。
【０１４８】
こうして得たテスト１１のラミネート鋼板の両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が５８％の３５０ｍｌビール缶用サイズのシームレス缶を成形した。得られた成形缶について、内面フィルムのパンチの離型性を調べた。その結果は表２に示した。
【０１４９】
更に、開口部をトリミングし、缶の金属板温度が板温で２６０℃になるように、熱風炉中を通過させて加熱した後、直ちに圧縮空気を吹き付けて急冷した。次いで、実施例１の手順に従ってネック加工及びフランジ加工を行い、３５０ｍｌサイズの缶を作成した。得られた缶の内面側フィルムの密度の測定結果は表２に示した。こうして得た缶の内面側フィルムについてＱＴＶ試験及び耐デント性を調べた。その結果は表２示した。表２から判るように、実施例６のテスト１１のラミネート鋼板は若干パンチ離型性は劣るが、実用性は有しているレベルにあり、製缶性には問題ないことが判る。又、テスト１１から得られる缶は、内面フィルムの健全性を示すＱＴＶ値や耐デント性は、良好なものが得られていることが判る。
【０１５０】
（実施例７）
缶の内面用ポリエステルフィルム（Ｆ）として、ポリエステルフィルム層（Ａ層）は、滑材、熱安定化剤、等価球換算径が７８０ｎｍのゴム弾性樹脂を５質量部及びビニル重合体を１．０質量部含む、融点が２４８℃の厚み５μｍのフィルム層とポリエステルフィルム層（Ｂ層）は、熱安定化剤、等価球換算径が７５０ｎｍのゴム弾性樹脂を１３質量部及びビニル重合体を３．０質量部含む、融点が２３７℃の厚み７μｍのフィルム層からなる総厚みが１２μｍの二層フィルム（フィルム１１）を作成した。
【０１５１】
同様に、缶の内面用ポリエステルフィルム（Ｆ）として、ポリエステルフィルム層（Ａ層）は、滑剤、熱安定化剤、等価球換算径が７８０ｎｍのゴム弾性樹脂を５質量部及びビニル重合体を１．０質量部含む、融点が２４８℃の厚み１５μｍのフィルム層とポリエステルフィルム層（Ｂ層）は、熱安定化剤、等価球換算径が７５０ｎｍのゴム弾性樹脂を１３質量部及びビニル重合体を３．０質量部含む、融点が２３７℃の厚み２３μｍのフィルム層からなる総厚みが３８μｍの二層フィルム（フィルム１２）を作成した。
【０１５２】
こうして得たフィルム１１と実施例１で使用したフィルムＢを用いて、実施例１で使用したＮｉめっきを鋼板を加熱ロール（ジャッケトロール）で加熱し、板温が２６０℃で一方の面にフィルム１１をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト１２）を作成した。
【０１５３】
同様に、フィルム１２と実施例１で使用したフィルムＢを用いて、実施例１で使用したＮｉめっき鋼板を加熱ロール（ジャッケトロール）で加熱し、板温が２６０℃で、一方の面にフィルム１２をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト１３）を作成した。
【０１５４】
テスト１２及びテスト１３で得られたラミネート鋼板の、ポリエステルフィルム層（Ａ層）及びポリエステルフィルム層（Ｂ層）に含有しているゴム弾性樹脂及びビニル重合体の分散状態を観察した結果、テスト１２及びテスト１３は共に、ゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑材、熱安定化剤の内容の詳細は、表２に示した。
【０１５５】
こうして得たテスト１２及びテスト１３のラミネート鋼板の両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が５８％の３５０ｍｌビール缶用サイズのシームレス缶を成形した。得られた成形缶について、内面フィルムのパンチの離型性を調べた。その結果は表２に示した。
【０１５６】
更に、開口部をトリミングし、缶の金属板温度が板温で２６０℃になるように、熱風炉中を通過させて加熱した後、直ちに圧縮空気を吹き付けて急冷した。次いで、実施例１の手順に従ってネック加工及びフランジ加工を行い、３５０ｍｌサイズの缶を作成した。得られた缶の内面側フィルムの密度の測定結果は表２に示した。こうして得た缶の内面側フィルムについてＱＴＶ試験及び耐デント性を調べた。その結果は表２に示した。
【０１５７】
表２から判るように、実施例７のテスト１２のラミネート鋼板は良好なパンチ離型性を示した。又、テスト１３のラミネート鋼板は若干パンチ離型性は劣るが、実用性は有しているレベルにあり、製缶性には問題ないことが判る。又、テスト１２及びテスト１３から得られた缶は、内面フィルムの健全性を示すＱＴＶ値や耐デント性は実用レベルで、特にテスト１３から得られた缶の耐デント性は優れていた。
【０１５８】
（実施例８）
缶の内面用ポリエステルフィルム（Ｆ）として、ポリエステルフィルム層（Ａ層）は、滑材、酸化防止剤、熱安定化剤、等価球換算径が９２０ｎｍのゴム弾性樹脂を１０質量部及びビニル重合体を２．０質量部含む、融点が２５５℃の厚み１２μｍのフィルム層とポリエステルフィルム層（Ｂ層）は、酸化防止剤、熱安定化剤、等価球換算径が９２０ｎｍのゴム弾性樹脂を１３質量部及びビニル重合体を３．０質量部含む、融点が２２２℃／２４４℃の厚み１３μｍのフィルム層からなる総厚みが２５μｍの二層フィルム（フィルム１３）を作成した。
【０１５９】
こうして得たフィルム１３と実施例１で使用したフィルムＢを用いて、実施例３で使用したアルミニウム合金板を加熱ロール（ジャッケトロール）で加熱し、板温が２６０℃で一方の面にフィルム１３をポリエステルフィルム層（Ｂ層）がアルミニウム合金板と相接するように、他方のアルミニウム合金板面にはフィルムＢを、ラミネートロールで熱圧着法により両面に一次接着した後、続いてアルミニウム合金板板温を２７５℃で３秒間加熱した後３０℃の水中に浸漬して急冷し、ポリエステルフィルムラミネートアルミニウム合金板（テスト１４）を作成した。
【０１６０】
テスト１４で得られたラミネートアルミニウム合金板の、ポリエステルフィルム層（Ａ層）及びポリエステルフィルム層（Ｂ層）に含有しているゴム弾性樹脂及びビニル重合体の分散状態を観察した結果、テスト１４のゴム弾性樹脂は、ビニル重合体でほぼカプセル化されていた。  
なお、缶の内面側に相当するラミネートアルミニウム合金板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑材、酸化防止剤及び熱安定化剤等の内容の詳細は、表２に示した。
【０１６１】
こうして得たテスト１４のラミネートアルミニウム合金板の両面に成形用潤滑剤を塗油後、ポリエステルフィルム（Ｆ）が被覆された面が缶の内面側になるように、１００缶／分の加工速度でカップ絞り加工、再絞り加工及びしごき加工を行って、缶壁部の加工度が６２％の３５０ｍｌビール缶用サイズのシームレス缶を成形した。
得られた成形缶について、内面フィルムのパンチの離型性を調べた。その結果は表２に示した。
【０１６２】
更に、開口部をトリミングし、缶の金属板温度が２７５℃にるように、熱風炉中を通過させて加熱した後、直ちに圧縮空気を吹き付けて急冷した。次いで、実施例１の手順に従ってネック加工及びフランジ加工を行い、３５０ｍｌサイズの缶を作成した。得られた缶の内面側フィルムの密度の測定結果は表２に示した。こうして得た缶の内面側フィルムについてＱＴＶ試験及び耐デント性を調べた。その結果は表２に示した。表２から判るように、実施例８のテスト１４のラミネートアルミニウム合金板は、若干パンチ離型性は劣るが、実用性は有しているレベルにあり、製缶性には問題ないことが判る。又、テスト１４から得られた缶は、内面フィルムの健全性を示すＱＴＶ値は実用レベルにあり、特に、耐デント性は優れていた。
【０１６３】
（比較例１）
缶の内面用ポリエステルフィルム（Ｆ）として、ポリエステルフィルム層（Ａ層）は、滑材、酸化防止剤、熱安定化、等価球換算径が７８０ｎｍのゴム弾性樹脂を０．５質量部及びビニル重合体を０．１質量部含む、融点が２３２℃の厚み１２μｍのフィルム層と、ポリエステルフィルム層（Ｂ層）は、酸化防止剤、熱安定化剤、等価球換算径が７８０ｎｍのゴム弾性樹脂を７質量部及びビニル重合体を１．５質量部含む、融点が２１８℃の厚み１３μｍのフィルム層からなる総厚みが２５μｍの二層フィルム（フィルム１４) を作成した。
【０１６４】
こうして得たフィルム１４と実施例１で使用したフィルムＡを用いて、実施例１で使用したＮｉめっき鋼板を加熱ロール（ジャッケトロール）で加熱し、板温が２５０℃で一方の面にフィルム１４をポリエステルフィルム層（Ｂ層）が鋼板と相接するように、他方の鋼板面にはフィルムＡを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト１５）を作成した。テスト１５で得られたラミネート鋼板の、ポリエステルフィルム層（Ｂ層）に含有しているゴム弾性樹脂及びビニル重合体の分散状態を観察した結果、テスト１５のゴム弾性樹脂はビニル重合体でほぼカプセル化されていた。  
【０１６５】
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤、酸化防止剤、熱安定化剤の内容の詳細は、表２に示した。こうして得たテスト１５のラミネート鋼板の両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が６５％の３５０ｍｌビール缶用サイズのシール缶を成形した。得られた成形缶について、内面フィルムのパンチの離型性を調べた。その結果は表２に示した。
【０１６６】
成形缶は缶開口部の挫屈が発生し、正規の缶高さを確保するのが難しい状況の缶が散発していたが、正規の缶高さが得られる缶だけを抽出し、開口部をトリミングした後、缶の金属板温度が板温が２６５℃になるように、熱風炉中を通過させて加熱した後、直ちに圧縮空気を吹き付けて急冷した。次いで、実施例１の手順に従ってネック加工及びフランジ加工を行い、３５０ｍｌサイズの缶を作成した。得られた缶の内面側フィルムの密度の測定結果は表２に示した。
【０１６７】
こうして得た缶の内面側フィルムについてＱＴＶ試験及び耐デント性を調べた。その結果は表２に示した。表２から判るように、比較例１のテスト１５のラミネート鋼板は、パンチ離型性が劣るため、缶開口部の挫屈が発生し、正規の缶高さを確保するのが難しい状況の缶が散発しており、実用性レベルにはない。又、テスト１５から得られた缶は、内面フィルムのパンチ離型性が悪いと起こるパンチ傷があり、内面フィルムの健全性を示すＱＴＶ値は実施例に比べ高い値を示し、実用レベルにはない。但し、耐デント性は実施例と差はなく実用レベルであった。
【０１６８】
（比較例２）
缶の内面用ポリエステルフィルム（Ｆ）として、ポリエステルフィルム層（Ａ層）は、滑材、酸化防止剤、熱安定化剤、等価球換算径が６７０ｎｍのゴム弾性樹脂を７質量部及びビニル重合体を１．５質量部含む、融点が２５１℃の厚み１２μｍのフィルム層とポリエステルフィルム層（Ｂ層）は、酸化防止剤、熱安定化剤、等価球換算径が６５０ｎｍのゴム弾性樹脂を３質量部及びビニル重合体を０．７質量部含む、融点が２３７℃の厚み１３μｍのフィルム層からなる総厚みが２５μｍの二層フィルム（フィルム１５) を作成した。
【０１６９】
こうして得たフィルム１５と実施例１で使用したフィルムＢを用いて、実施例１で使用したＮｉめっき鋼板を加熱ロール（ジャッケトロール）で加熱し、板温が２６０℃で一方の面にフィルム１５をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト１６）を作成した。
【０１７０】
テスト１６で得られたラミネート鋼板の、ポリエステルフィルム層（Ａ層）及びポリエステルフィルム層（Ｂ層）に含有しているゴム弾性樹脂及びビニル重合体の分散状態を観察した結果、テスト１６のゴム弾性樹脂はビニル重合体でほぼカプセル化されていた。    なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤、酸化防止剤、熱安定化剤の内容の詳細は、表２に示した。
【０１７１】
こうして得たテスト１６のラミネート鋼板の両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が５５％の３５０ｍｌビール缶用サイズのシームレス缶を成形した。得られた成形缶について、内面フィルムのパンチの離型性を調べた。その結果は表２に示した。
【０１７２】
更に、開口部をトリミングし、缶の金属板温度が板温で２６５℃になるように、熱風炉中を通過させて加熱した後、直ちに圧縮空気を吹き付けて急冷した。次いで、実施例１の手順に従ってネック加工及びフランジ加工を行い、３５０ｍｌサイズの缶を作成した。得られた缶の内面側フィルムの密度の測定結果は表２に示した。こうして得た缶の内面側フィルムについてＱＴＶ試験及び耐デント性を調べた。その結果は表２に示した。表２から判るように比較例２のテスト１６のラミネート鋼板は、若干パンチ離型性が劣るが実用性レベルにあり、製缶性は問題なかった。しかし、テスト１６から得られた缶は、内面フィルムの健全性を示すＱＴＶ値は実施例１に比べ差はなく実用レベルにあるが、耐デント性は実施例に比べ劣っており実用レベルにはなかった。
【０１７３】
（比較例３）
缶の内面用ポリエステルフィルム（Ｆ）として、実施例１のテストト３で使用したポリエステル原料を用いて、ポリエステルフィルム層（Ａ層）は、滑剤、等価球換算径が６７０ｎｍのゴム弾性樹脂を７質量部及びビニル重合体を１．５質量部含む、融点が２５１℃の厚み１２μｍの酸化防止剤及び熱安定化剤は含まないフィルム層と、ポリエステルフィルム層（Ｂ層）は等価球換算径が６５０ｎｍのゴム弾性樹脂を１５質量部及びビニル重合体を３．０質量部含む、融点が２４８℃の厚み１３μｍの酸化防止剤及び熱安定化剤は含まないフィルム層からなる総厚みが２５μｍの二層フィルム（フィルム１６）を作成した。                            
【０１７４】
こうして得たフィルム１６と実施例１で使用したフィルムＢを用いて、実施例１で使用したＮｉめっき鋼板を加熱ロール（ジャッケトロール）で加熱し、板温が２６０℃で一方の面にフィルム１６をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト１７）を作成した。
【０１７５】
テスト１７で得られたラミネート鋼板の、ポリエステルフィルム層（Ａ層）及びポリエステルフィルム層（Ｂ層）に含有しているゴム弾性樹脂及びビニル重合体の分散状態を観察した結果、テスト１７のゴム弾性樹脂はビニル重合体でほぼカプセル化されていた。    なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤の内容の詳細は、表２に示した。
【０１７６】
こうして得たテスト１７のラミネート鋼板の両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が５５％の３５０ｍｌビール缶用サイズのシームレス缶を成形した。得られた成形缶について、内面フィルムのパンチの離型性を調べた。その結果は表２に示した。
【０１７７】
更に、開口部をトリミングし、缶の金属板温度が板温で２６０℃になるように、熱風炉中を通過させて加熱した後、直ちに圧縮空気を吹き付けて急冷した。次いで、実施例１の手順に従いネック加工及びフランジ加工を行い、３５０ｍｌサイズの缶を作成した。得られた缶の内面側フィルムの密度の測定結果は表２に示した。こうして得た正規の缶の内面側フィルムについてＱＴＶ試験及び耐デント性を調べた。その結果は表２に示した。
表２から判るように、比較例３のテスト１７のラミネート鋼板は、若干パンチ離型性が劣るが実用性レベルにあり、製缶性は問題なかった。しかし、テスト１７から得られた缶は、内面フィルムの健全性を示すＱＴＶ値は実施例に比べ差はなく実用レベルにあるが、耐デント性は実施例に比べ劣っており実用レベルにはなかった。
【０１７８】
（比較例４）
缶の内面用ポリエステルフィルム（Ｆ）として、ポリエステルフィルム層（Ａ層）は、滑材、酸化防止剤、熱安定化剤、等価球換算径が２２５０ｎｍのゴム弾性性樹脂を１２質量部及びビニル重合体を２．５質量部含む、融点が２５５℃の厚み１２μｍのフィルム層とポリエステルフィルム層（Ｂ層）は、酸化防止剤、熱安定化剤、等価球換算径が２２５０ｎｍのゴム弾性樹脂を１３質量部及びビニル重合体を３．０質量部含む、融点が２４８℃の厚み１３μｍのフィルム層からなる総厚みが２５μｍの二層フィルム（フィルム１７）を作成した。
【０１７９】
こうして得たフィルム１７と実施例１で使用したフィルムＢを用いて、実施例４で使用した電解クロム酸処理鋼板を加熱ロール（ジャッケトロール）で加熱し、板温が２６５℃で一方の面にフィルム１７をポリエステルフィルム層（Ｂ層）が鋼板と相接するように、他方の鋼板面にはフィルムＢを、ラミネートロールで熱圧着法により両面に一次接着した後、続いて鋼板板温を２８０℃で３秒間加熱した後３０℃の水中に浸漬して急冷し、ポリエステルフィルムラミネート鋼板（テスト１８）を作成した。
【０１８０】
テスト１８で得られたラミネート鋼板の、ポリエステルフィルム層（Ａ層）及びポリエステルフィルム層（Ｂ層）に含有しているゴム弾性樹脂及びビニル重合体の分散状態を観察した結果、テスト１８のゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤の内容の詳細は、表２に示した。
【０１８１】
こうして得たテスト１７のラミネート鋼板の両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が５５％の３５０ｍｌビール缶用サイズのシームレス缶を成形した。得られた成形缶について、内面フィルムのパンチの離型性を調べた。その結果は表２に示した。
比較例４のテスト１８のラミネート鋼板は、パンチ離型性が著しく劣り、パンチが缶体から抜けなかったり、抜けても缶体の開口部が激しく挫屈しており実用性レベルにはなく、製缶性に問題がある。
【０１８２】
しかし、念のため開口部が挫屈した缶をトリミングして挫屈部を除去した後、缶の金属板温度が板温で２８０℃になるように、熱風炉中を通過させて加熱した後、直ちに圧縮空気を吹き付けて急冷した。次いで、実施例１の手順に従いネック加工及びフランジ加工を行い、缶を作成した。得られた缶の内面側フィルムの密度の測定結果は表２に示した。    こうして得た缶の内面側フィルムについて缶底部の耐デント性のみを調べた。その結果は表２に示した。表２から判るように、缶底部の耐デント性が実施例に比べ劣っており実用レベルにはなかった。この原因を調べるため、デント部フィルムのゴム弾性樹脂の分散状態を観察した結果、ポリエステル樹脂の衝撃破壊が伝播してゴム弾性樹脂も微細なクラックが発生しており破壊されていることが判った。また、パンチの離型性については前述したように、著しく劣ったものであった。
【０１８３】
（比較例５）
缶の内面用ポリエステルフィルム（Ｆ）として、ポリエステルフィルム層（Ａ層）は、粒子径が０．２μｍの滑材を０．３質量％、酸化防止剤を含む、融点が２４８℃の厚み１２μｍのゴム弾性樹脂とビニル重合物を含まないフィルム層と、ポリエステルフィルム層（Ｂ層）は、酸化防止剤、熱安定化剤、等価球換算径が７５０ｎｍのゴム弾性樹脂を１０質量部及びビニル重合体を２．０質量部含む、融点が２４８℃の厚み１３μｍのフィルム層からなる総厚みが２５μｍの二層フィルム（フィルム１８）を作成した。
【０１８４】
こうして得たフィルム１８と実施例１で使用したフィルムＢを用いて、実施例３で使用したアルミニウム合金板を加熱ロール（ジャッケトロール）で加熱し、板温が２６０℃で一方の面にフィルム１８をポリエステルフィルム層（Ｂ層）が鋼板と相接するように、他方の鋼板面にはフィルムＢを、ラミネートロールで熱圧着法により両面に一次接着した後、続いてアルミニウム合金板板温を２６５℃で３秒間加熱した後３０℃の水中に浸漬して急冷し、ポリエステルフィルムラミネートアルミニウム合金板（テスト１９）を作成した。
【０１８５】
テスト１９で得られたアルミニウム合金板の、ポリエステルフィルム層（Ｂ層）に含有しているゴム弾性樹脂及びビニル重合体の分散状態を観察した結果、テスト１９のゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤、酸化防止剤、熱安定化剤の内容の詳細は、表２に示した。
【０１８６】
こうして得たテスト１９のラミネートアルミニウム合金板の両面に成形用潤滑剤を塗油後、ポリエステルフィルム（Ｆ）が被覆された面が缶の内面側になるように、１００缶／分の加工速度でカップ絞り加工、再絞り加工及びしごき加工を行って、缶壁部の加工度が６２％の３５０ｍｌビール缶用サイズのシームレス缶を成形した。得られた成形缶について、内面フィルムのパンチの離型性を調べた。その結果は表２に示した。
成形缶は缶開口部の挫屈が発生し、正規の缶高さを確保するのが難しい状況の缶が散発しており、生産性の点で実用レベルにはないものであった。
【０１８７】
しかし、一応正規の缶高さが得られる缶だけを抽出し、開口部をトリミングした後、缶の金属板温度が板温で２６５℃になるように、熱風炉中を通過させて加熱した後、直ちに圧縮空気を吹き付けて急冷した。次いで、実施例１の手順に従ってネック加工及びフランジ加工を行い３５０ｍｌサイズの缶を作成した。得られた缶の内面側フィルムの密度の測定結果は表２に示した。
【０１８８】
こうして得た缶の内面側フィルムについてＱＴＶ試験及び耐デント性を調べた。その結果は表２に示した。表２から判るように、比較例５のテスト１９のラミネートアルミニウム合金板は、前述したようにパンチ離型性が劣るため、缶開口部の挫屈が発生し、正規の缶高さを確保するのが難しい状況の缶が散発しており、実用性レベルにはない。
又、テスト１９から得られた缶は、内面フィルムのパンチ離型性が悪いと起こるパンチ傷があり、内面フィルムの健全性を示すＱＴＶ値は実施例に比べ高い値を示し、実用レベルにはない。但し、耐デント性は実施例と差はなく実用レベルであった。
【０１８９】
（比較例６）
缶の内面用ポリエステルフィルム（Ｆ）として、ポリエステルフィルム層（Ａ層）は、滑材、酸化防止剤、等価球換算径が７８０ｎｍのゴム弾性樹脂を５質量部及びビニル重合体を１．０質量部含む、融点が２４８℃で厚みが４μｍのフィルム層と、ポリエステルフィルム層（Ｂ層）は、酸化防止剤、熱安定化剤、等価球換算径が７５０ｎｍのゴム弾性樹脂を１５質量部及びビニル重合体を３．０質量部含む、融点が２３７℃の厚みが４μｍのフィルム層からなる、総厚みが８μｍの二層フィルム（フィルム１９）を作成した。        
【０１９０】
こうして得たフィルム１９と実施例１で使用したフィルムＢを用いて、実施例４で使用した電解クロム酸処理鋼板を加熱ロール（ジャッケトロール）で加熱し、板温が２６０℃で一方の面にフィルム１９をポリエステルフィルム層（Ｂ層）が鋼板と相接するように他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト２０）を作成した。
【０１９１】
テスト２０で得られたラミネート鋼板の、ポリエステルフィルム層（Ａ層）及びポリエステルフィルム層（Ｂ層）に含有しているゴム弾性樹脂及びビニル重合体の分散状態を観察した結果、テスト２０のゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑材の内容の詳細は、表２に示した。
【０１９２】
こうして得たテスト２０のラミネート鋼板の両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が５５％の３５０ｍｌビール缶用サイズのシームレス缶を成形した。得られた成形缶について、内面フィルムの離型性を調べた。その結果は表２に示した。
【０１９３】
更に、開口部をトリミングし、缶の金属板温度が板温で２６５℃になるように、熱風炉中を通過させて加熱した後、直ちに圧縮空気を吹き付けて急冷した。次いで、実施例１の手順に従ってネック加工及びフランジ加工を行い、３５０ｍｌサイズの缶を作成した。得られた缶の内面側フィルムの密度の測定結果は表２に示した。こうして得た缶の内面側フィルムについてＱＴＶ試験及び耐デント性を調べた。その結果は表２に示した。表２から判るように、比較例６のテスト２０のラミネート鋼板は、パンチ離型性は良好で製缶性には問題ない。しかし、テスト２０から得られた缶は、内面フィルムが薄い分健全性を示すＱＴＶ値や耐デント性は実施例に比べ劣り、実用レベルにはないものであった。
【０１９４】
（比較例７）
缶の内面用ポリエステルフィルム（Ｆ）として、ポリエステルフィルム層（Ａ層）は、滑剤、酸化防止剤、等価球換算径が７８０ｎｍのゴム弾性樹脂を５質量部及びビニル重合体を１．０質量部含む、融点が２４８℃の厚み１５μｍのフィルム層と、ポリエステルフィルム層（Ｂ層）は、酸化防止剤、熱安定化剤、等価球換算径が７５０ｎｍのゴム弾性樹脂を１５質量部及びビニル重合体を３．０質量部含む、融点が２３７℃の厚み３０μｍのフィルム層からなる総厚みが４５μｍの二層フィルム（フィルム２０）を作成した。
【０１９５】
こうして得たフィルム２０と実施例１で使用したフィルムＢを用いて、実施例１で使用したＮｉめっき鋼板を加熱ロール（ジャッケトロール）で加熱し、板温が２６０℃で一方の面にフィルム２０をポリエステルフィルム層（Ｂ層）が鋼板と相接するように、他方の鋼板面にはフィルムＢを、ラミネートロールで熱圧着法により両面に一次接着した後、続いて鋼板板温を２６５℃で３秒間加熱した後３０℃の水中に浸漬して急冷し、ポリエステルフィルムラミネート鋼板（テスト２１）を作成した。
【０１９６】
テスト２１で得られたラミネート鋼板の、ポリエステルフィルム層（Ａ層）及びポリエステルフィルム層（Ｂ層）に含有しているゴム弾性樹脂及びビニル重合体の分散状態を観察した結果、テスト２１のゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤の内容の詳細は、表２に示した。
【０１９７】
こうして得たテスト２１のラミネート鋼板の両面に成形用潤滑剤を塗油後、ポリエステルフィルム（Ｆ）が被覆された面が缶の内面側になるように、８０缶／分の加工速度でカップ絞り加工、再絞り加工及びしごき加工を行って、缶壁部の加工度が５５％の３５０ｍｌビール缶用サイズのシームレス缶を成形した。得られた成形缶について、内面フィルムのパンチの離型性を調べた。その結果は表２に示した。成形缶は缶開口部の挫屈が発生し、正規の缶高さを確保するのが難しい状況の缶が散発しており、生産性の点で実用レベルにはなかった。
【０１９８】
しかし、一応正規の缶高さが得られる缶だけを抽出し、開口部をトリミングした後、缶の金属板温度が板温で２６５℃になるように、熱風炉中を通過させて加熱した後、直ちに圧縮空気を吹き付けて急冷した。次いで、実施例１の手順に従ってネック加工及びフランジ加工を行い、３５０ｍｌサイズの缶を作成した。得られた缶の内面側フィルムの密度の測定結果は表２に示した。
【０１９９】
表２から判るように、比較例７のテスト２１のラミネート鋼板は、前述したようにパンチ離型性が劣るため、缶開口部の挫屈が発生し、正規の缶高さを確保するのが難しい状況の缶が散発しており、実用性レベルにはない。又、テスト２１から得られた缶は、内面フィルムのパンチ離型性が悪いと起こるパンチ傷があり、内面フィルムの健全性を示すＱＴＶ値は実施例に比べ若干高い値を示したが実用レベルにはあった。又、耐デント性は良好であった。
【０２００】
（比較例８）
缶の内面用ポリエステルフィルム（Ｆ）として、ポリエステルフィルム層（Ａ層）は、滑材、酸化防止剤、熱安定化剤を含む融点が２４８℃で厚みが６μｍの、ゴム弾性樹脂とビニル重合物を含まないフィルム層とポリエステルフィルム層（Ｂ層）は、酸化防止剤、熱安定化剤、等価球換算径が７５０ｎｍのゴム弾性樹脂を４３質量部及びビニル重合体を１０．０質量部含む、融点が２３７℃で厚みが６μｍのフィルム層からなる、総厚みが１２μｍの二層フィルム（フィルム２１）を作成した。
【０２０１】
こうして得たフィルム２１と実施例１で使用したフィルムＢを用いて、実施例３で使用したアルミニウム合金板を加熱ロール（ジャッケトロール）で加熱し、板温が２６０℃で一方の面にフィルム１８をポリエステルフィルム層（Ｂ層）がアルミニウム合金板と相接するように、他方の鋼板面にはフィルムＢを、ラミネートロールで熱圧着法により両面に一次接着した後、続いてアルミニウム合金板板温を２６５℃で３秒間加熱した後３０℃の水中に浸漬して急冷し、ポリエステルフィルムラミネートアルミニウム合金板（テスト２２）を作成した。
【０２０２】
テスト２２で得られたアルミニウム合金板の、ポリエステルフィルム層（Ｂ層）に含有しているゴム弾性樹脂及びビニル重合体の分散状態を観察した結果、テスト２２のゴム弾性樹脂はビニル重合体でほぼカプセル化されていた。
なお、缶の内面側に相当する鋼板表面に被覆されているポリエステルフィルム（Ｆ）の、ポリエステルフィルム層（Ａ層）及びポリエステルフィルム層（Ｂ層）の冷結晶化熱、結晶融解熱、ガラス転移温度、極限粘度、ゴム弾性樹脂の内容、ビニル重合体の内容の詳細は表１に、又、滑剤、酸化防止剤、熱安定化剤の内容の詳細は、表２に示した。
【０２０３】
こうして得たテスト２２のラミネートアルミニウム合金板の両面に成形用潤滑剤を塗油後、ポリエステルフィルム（Ｆ）が被覆された面が缶の内面側になるように、１００缶／分の加工速度でカップ絞り加工、再絞り加工及びしごき加工を行って、缶壁部の加工度が６２％の３５０ｍｌビール缶用サイズのシームレス缶を成形した。得られた成形缶について、内面フィルムのパンチの離型性を調べた。その結果は表２に示した。成形缶は缶開口部の挫屈が発生し、正規の缶高さを確保するのが難しい状況の缶が散発しており、生産性の点で実用レベルにはなかった。
【０２０４】
しかし、一応正規の缶高さが得られる缶だけを抽出し、開口部をトリミングした後、缶の金属板温度が板温で２６５℃になるように、熱風炉中を通過させて加熱した後、直ちに圧縮空気を吹き付けて急冷した。次いで、実施例１の手順に従ってネック加工及びフランジ加工を行い、３５０ｍｌサイズの缶を作成した。得られた缶の内面側フィルムの密度の測定結果は表２に示した。
【０２０５】
こうして得た缶の内面側フィルムについてＱＴＶ試験及び耐デント性を調べた。その結果は表２に示した。表２から判るように、比較例８のテスト２２のラミネートアルミニウム合金板は、前述したようにパンチ離型性が劣るため、缶開口部の挫屈が発生し、正規の缶高さを確保するのが難しい状況の缶が散発しており、実用性レベルにはない。
しかし、テスト２２から得られた缶は、内面フィルムの健全性を示すＱＴＶ値は実施例と差はなく実用レベルにある。また、耐デント性は優れていた。
【０２０６】
（比較例９）
実施例１のテスト２から得た缶壁部の加工度が５８％の３５０ｍｌサイズのシームレス缶を用いて、開口部をトリミングした後、缶体を板温が２４０℃になるよう熱風炉中を通過させて加熱し、その後圧縮空気で急冷した後、実施例１の手順に従ってネック加工及びフランジ加工を行い、３５０ｍｌサイズの缶を作成（テスト２３）した。
同様に、実施例２のテスト５から得た缶壁部の加工度が５８％の３５０ｍｌサイズのシームレス缶を用いて、開口部をトリミングした後、缶体を板温が２４５℃になるよう熱風炉中を通過させて加熱し、その後空冷した後、実施例１の手順に従ってネック加工およびフランジ加工を行い、３５０ｍｌサイズの缶を作成（テスト２４）した。
【０２０７】
得られたテスト２３の金属缶及びテスト２４の金属缶は、共にフランジ部端面からフィルム剥離が起こっており、缶としては劣ったものである。得られたテスト２３の缶及びテスト２４の缶の内面側フィルムの密度の測定結果は表２に示した。更に、得られた缶について念のため内面フィルム剥離個所の直下までＱＴＶ電解液を入れてＱＴＶ試験を、また、耐デント性についても併せて調べた。その結果は表２に示した。
【０２０８】
表２から判るように、比較例９のテスト２３及びテスト２４から得られた缶は、内面フィルムの健全性は実施例に比べ劣っており実用レベルにはなく、ネック加工部がＱＴＶの反応点になっていた。また、耐デント性も比較例９のテスト２３及びテスト２４の缶は実施例に比べ、劣ったものであった。この結果は、缶体のフィルムが密度１．３６０ｇ／ｃｍ3 以下の、非晶質若しくは非晶質に近い状態でないと、ネック加工およびフランジ加工でフィルム剥離を起こしたり、耐デント性が低下することを示している。
【産業上の利用可能性】
【０２０９】
以上説明したように、本発明のポリエステル樹脂フィルム被覆金属板によって、高速・高加工度の製缶性、特に絞り・しごき加工によるシームレス缶の成形が可能になったため、生産性も向上し従来の方法に比べ安価な金属缶が提供できる。
しかも、本発明のポリエステル樹脂フィルム被覆金属板から得られる缶は、内面フィルムの健全性が優れているため、良好な耐食性が得られ、安心して使用できる金属缶が提供できる。
【０２１０】
更に、本発明のポリエステル樹脂フィルム被覆金属缶は、内容物の充填・密封後、缶体の落下やその他において打撃や衝撃を受けても、内面フィルムの破壊損傷や剥離が低温下や、またレトルト殺菌処理やパストロ殺菌処理と言った熱水処理や温水処理を経た後でも、起こり難くなるため、多様な内容物を充填することが可能となるため、汎用性の高い金属缶が提供できるようになった。
特許出願人    新日本製鐡株式会社  他１名
代理人  弁理士    椎  名      彊  他１